(57)【特許請求の範囲】
【請求項１】
式（Ｄ）で表される化合物を含み、さらに式（Ｉ）および式（ＩＩ）で表されるモノマーからなる群から選ばれる少なくとも１種のモノマー（１）を含む組成物を、成膜し光重合したのちさらに延伸してなる光学フィルム。
0005151942.tif 000047
（式（Ｄ）中、Ｒ１７は水素原子またはメチル基を表し、Ｒ１８は炭素数６〜２０の芳香族性を有する基を少なくとも１つ有する原子団を表す。Ｙは、炭素数１〜６のアルキレン基又は炭素数２〜６のアルキレンオキシ基を表し、該アルキレン基及び該アルキレンオキシ基は、水酸基、オキソ基、炭素数１〜１２のアルキル基、炭素数１〜１２のアルコキシ基、炭素数６〜１２のアリール基、炭素数７〜１２のアラルキル基、グリシジルオキシ基、炭素数２〜４のアシル基又はハロゲン原子で置換されていてもよい。ｍは、１〜６の整数を表す。ｍが２以上の整数である場合、複数のＹは、同一であっても異なっていてもよい。）
0005151942.tif 000048
（式（Ｉ）中、Ｒ１は、水素原子又はメチル基を表し、Ｒ２は、炭素数６〜２０の環状炭化水素基又は炭素数４〜２０の複素環基を表し、該環状炭化水素基及び複素環基は、水酸基、オキソ基、炭素数１〜１２のアルキル基、炭素数１〜１２のアルコキシ基、炭素数６〜１２のアリール基、炭素数７〜１２のアラルキル基、グリシジルオキシ基、炭素数２〜４のアシル基、炭素数１〜１２のアシルオキシ基、アミノ基、一つ若しくは二つの炭素数１〜１２のアルキル基で置換されたアミノ基又はハロゲン原子で置換されていてもよく、前記アルキル基、アルコキシ基、アリール基、アラルキル基、アシル基及びアシルオキシ基は、水酸基、アミノ基、炭素数１〜６のアルコキシ基、炭素数１〜６のアシルオキシ基又は炭素数１〜６のアシル基で置換されていてもよい。）
0005151942.tif 000049
（式（ＩＩ）中、Ｒ３は水素原子又はメチル基を表し、Ｒ４及びＲ５は、それぞれ独立に、水素原子又は炭素数１〜６のアルキル基を表す。或いは、Ｒ４及びＲ５が連結して炭素数４〜６のアルキレン基を形成してもよい。該アルキル基及び該アルキレン基に含まれる水素原子は、水酸基に置換されていてもよく、該アルキル基及び該アルキレン基に含まれるメチレン基は、酸素原子、硫黄原子又は−ＮＨ−に置換されていてもよい。Ｒ６は単結合又は炭素数２〜６のオキシアルキレン基を表す。）
【請求項２】
式（Ｄ）で表される化合物が、式（Ｄ−１）〜式（Ｄ−３）で表される化合物からなる群から選ばれる少なくとも１種の化合物である請求項１記載の光学フィルム。
0005151942.tif 000050
（式（Ｄ−１）〜式（Ｄ−３）中、Ｙ１は、炭素数１〜６のアルキレン基を表す。該アルキレン基は、炭素数１〜６のアルキル基、水酸基又はオキソ基で置換されていてもよい。
Ｒ１９は、水素原子、水酸基、炭素数１〜６のアルキル基、炭素数１〜６のアルコキシ基、またはグリシジルオキシ基を表す。ｐは、０〜５の整数、ｑは、０〜４の整数を表す。
Ｒ１７及びｍは、上記と同じ意味を表す。ｍが２以上の整数である場合、複数のＹ１は、同一であっても異なっていてもよい。ｐ及びｑが２以上整数である場合、複数のＲ１９は、同一であっても異なっていてもよい。）
【請求項３】
組成物が、さらに式（ＩＩＩ）で表されるモノマーを含む組成物である請求項１または２記載の光学フィルム。
0005151942.tif 000051
（式（ＩＩＩ）中、Ｒ７は水素原子又はメチル基を表す。Ｒ８は、水素原子、メチル基又は炭素数６〜２０の環状炭化水素基を表す。該環状炭化水素基に含まれる水素原子は、水酸基、オキソ基、炭素数１〜１２のアルキル基、炭素数１〜１２のアルコキシ基、炭素数６〜１２のアリール基、炭素数７〜１２のアラルキル基、グリシジルオキシ基、炭素数２〜４のアシル基又はハロゲン原子に置換されていてもよく、該環状炭化水素基に含まれるメチレン基は、酸素原子、硫黄原子又は−ＮＨ−に置換されていてもよい。該アルキル基、該アルコキシ基、該アリール基及び該アラルキル基に含まれる水素原子は、水酸基又はハロゲン原子に置換されていてもよい。）
【請求項４】
組成物が、さらに式（Ｉ）〜式（ＩＩＩ）で表されるモノマーからなる群から選ばれる少なくとも１種のモノマーを重合してなる重合体を含む組成物である請求項１〜３のいずれか記載の光学フィルム。
0005151942.tif 000052
（式（Ｉ）中、Ｒ１は、水素原子又はメチル基を表し、Ｒ２は、炭素数６〜２０の環状炭化水素基又は炭素数４〜２０の複素環基を表し、該環状炭化水素基及び複素環基は、水酸基、オキソ基、炭素数１〜１２のアルキル基、炭素数１〜１２のアルコキシ基、炭素数６〜１２のアリール基、炭素数７〜１２のアラルキル基、グリシジルオキシ基、炭素数２〜４のアシル基、炭素数１〜１２のアシルオキシ基、アミノ基、一つ若しくは二つの炭素数１〜１２のアルキル基で置換されたアミノ基又はハロゲン原子で置換されていてもよく、前記アルキル基、アルコキシ基、アリール基、アラルキル基、アシル基及びアシルオキシ基は、水酸基、アミノ基、炭素数１〜６のアルコキシ基、炭素数１〜６のアシルオキシ基又は炭素数１〜６のアシル基で置換されていてもよい。）
0005151942.tif 000053
（式（ＩＩ）中、Ｒ３は水素原子又はメチル基を表し、Ｒ４及びＲ５は、それぞれ独立に、水素原子又は炭素数１〜６のアルキル基を表す。或いは、Ｒ４及びＲ５が連結して炭素数４〜６のアルキレン基を形成してもよい。該アルキル基及び該アルキレン基に含まれる水素原子は、水酸基に置換されていてもよく、該アルキル基及び該アルキレン基に含まれるメチレン基は、酸素原子、硫黄原子又は−ＮＨ−に置換されていてもよい。Ｒ６は単結合又は炭素数２〜６のオキシアルキレン基を表す。）
0005151942.tif 000054
（式（ＩＩＩ）中、Ｒ７は水素原子又はメチル基を表す。Ｒ８は、水素原子、メチル基又は炭素数６〜２０の環状炭化水素基を表す。該環状炭化水素基に含まれる水素原子は、水酸基、オキソ基、炭素数１〜１２のアルキル基、炭素数１〜１２のアルコキシ基、炭素数６〜１２のアリール基、炭素数７〜１２のアラルキル基、グリシジルオキシ基、炭素数２〜４のアシル基又はハロゲン原子に置換されていてもよく、該環状炭化水素基に含まれるメチレン基は、酸素原子、硫黄原子又は−ＮＨ−に置換されていてもよい。該アルキル基、該アルコキシ基、該アリール基及び該アラルキル基に含まれる水素原子は、水酸基又はハロゲン原子に置換されていてもよい。）
【請求項５】
式（Ｉ）で表されるモノマーが、Ｎ−ビニルカルバゾール、ビニルナフタレン及びビニルアントラセンからなる群から選ばれる少なくとも１種のモノマーである請求項１または４記載の光学フィルム。
【請求項６】
式（ＩＩ）で表されるモノマーが、Ｎ，Ｎ−ジメチルアクリルアミド、Ｎ，Ｎ−ジエチルアクリルアミド、Ｎ−（２−ヒドロキシエチル）アクリルアミド、Ｎ−イソプロピルアクリルアミド、アクリロイルモルフォリン、ジメチルアミノエチル（メタ）アクリレート及びジエチルアミノエチル（メタ）アクリレートからなる群から選ばれる少なくとも１種のモノマーである請求項１または４記載の光学フィルム。
【請求項７】
式（ＩＩＩ）で表されるモノマーが、メチル（メタ）アクリレート、フェニル（メタ）アクリレート、ナフチル（メタ）アクリレート、シクロヘキシル（メタ）アクリレート、２−テトラヒドロピラニル（メタ）アクリレート、イソボルニル（メタ）アクリレート、トリシクロデカニル（メタ）アクリレート、アダマンチル（メタ）アクリレート及び１−アクリロイル−４−メトキシナフタレンからなる群から選ばれる少なくとも１種のモノマーである請求項３または４記載の光学フィルム。
【請求項８】
組成物が、さらに式（ＩＶ）及び式（Ｖ）で表されるモノマーからなる群から選ばれる少なくとも１種のモノマーを含む組成物である請求項１〜７のいずれか記載の光学フィルム。
0005151942.tif 000055
（式（ＩＶ）中、Ｒ９及びＲ１０は、それぞれ独立に、水素原子又はメチル基を表し、Ｘ１及びＸ２は、それぞれ独立に、炭素数２〜６のアルキレン基を表す。該アルキレン基に含まれる水素原子は、炭素数１〜６のアルキル基、オキソ基又は水酸基に置換されていてもよい。Ｚ１及びＺ２は、それぞれ独立に、単結合又はメチレン基を表す。ｓは１又は２の整数、ｔは０又は１の整数を表す。ｖ１及びｗ１は、それぞれ独立に、０〜６の整数を表す。）
0005151942.tif 000056
（式（Ｖ）中、Ｒ１１及びＲ１２は、それぞれ独立に、水素原子又はメチル基を表し、Ｘ３及びＸ４は、それぞれ独立に、炭素数２〜６のアルキレン基を表す。該アルキレン基に含まれる水素原子は、炭素数１〜６のアルキル基、オキソ基又は水酸基に置換されていてもよい。Ｚ３及びＺ４は、それぞれ独立に、単結合又はメチレン基を表す。ｖ２及びｗ２は、それぞれ独立に、０〜６の整数を表す。）
【請求項９】
組成物が、さらに式（ＶＩ）で表されるモノマーを含む組成物である請求項１〜８のいずれか記載の光学フィルム。
0005151942.tif 000057
（式（ＶＩ）中、Ｒ１３及びＲ１４は、それぞれ独立に、水素原子又はメチル基を表し、Ｘ５及びＸ６は、それぞれ独立に、炭素数２〜６のアルキレン基を表す。該アルキレン基に含まれる水素原子は、炭素数１〜６のアルキル基、オキソ基又は水酸基に置換されていてもよい。Ｒ６１〜Ｒ７６は、それぞれ独立に、水素原子、水酸基、ハロゲン原子、炭素数１〜６のアルキル基、炭素数１〜６のアルコキシ基、グリシジルオキシ基、ニトロ基又はシアノ基を表す。ｖ３及びｗ３は、それぞれ独立に、０〜６の整数を表す。）
【請求項１０】
式（ＶＩ）で表されるモノマーが、式（ＶＩ−１）で表されるモノマーである請求項９記載の光学フィルム。
0005151942.tif 000058
（式（ＶＩ−１）中、Ｒ１３、Ｒ１４、Ｘ５、Ｘ６、ｖ３及びｗ３は、上記と同じ意味を表す。）
【請求項１１】
光学フィルムを透過する透過光の波長νｎｍにおける位相差値Ｒｅ（ν）が、下記式を充足する請求項１〜１０のいずれか記載の光学フィルム。
Ｒｅ（４５０）＜Ｒｅ（５５０）＜Ｒｅ（６５０）
【請求項１２】
請求項１〜１１のいずれか記載の光学フィルムからなる位相差板。
【請求項１３】
式（Ｄ）で表される化合物を含み、さらに式（Ｉ）および式（ＩＩ）で表されるモノマーからなる群から選ばれる少なくとも１種のモノマー（１）を含む光学フィルム用組成物。
0005151942.tif 000059
（式（Ｄ）中、Ｒ１７は水素原子またはメチル基を表し、Ｒ１８は炭素数６〜２０の芳香族性を有する基を少なくとも１つ有する原子団を表す。Ｙは、炭素数１〜６のアルキレン基又は炭素数２〜６のアルキレンオキシ基を表し、該アルキレン基及び該アルキレンオキシ基は、水酸基、オキソ基、炭素数１〜１２のアルキル基、炭素数１〜１２のアルコキシ基、炭素数６〜１２のアリール基、炭素数７〜１２のアラルキル基、グリシジルオキシ基、炭素数２〜４のアシル基又はハロゲン原子で置換されていてもよい。ｍは、１〜６の整数を表す。ｍが２以上の整数である場合、複数のＹは、同一であっても異なっていてもよい。）
0005151942.tif 000060
（式（Ｉ）中、Ｒ１は、水素原子又はメチル基を表し、Ｒ２は、炭素数６〜２０の環状炭化水素基又は炭素数４〜２０の複素環基を表し、該環状炭化水素基及び複素環基は、水酸基、オキソ基、炭素数１〜１２のアルキル基、炭素数１〜１２のアルコキシ基、炭素数６〜１２のアリール基、炭素数７〜１２のアラルキル基、グリシジルオキシ基、炭素数２〜４のアシル基、炭素数１〜１２のアシルオキシ基、アミノ基、一つ若しくは二つの炭素数１〜１２のアルキル基で置換されたアミノ基又はハロゲン原子で置換されていてもよく、前記アルキル基、アルコキシ基、アリール基、アラルキル基、アシル基及びアシルオキシ基は、水酸基、アミノ基、炭素数１〜６のアルコキシ基、炭素数１〜６のアシルオキシ基又は炭素数１〜６のアシル基で置換されていてもよい。）
0005151942.tif 000061
（式（ＩＩ）中、Ｒ３は水素原子又はメチル基を表し、Ｒ４及びＲ５は、それぞれ独立に、水素原子又は炭素数１〜６のアルキル基を表す。或いは、Ｒ４及びＲ５が連結して炭素数４〜６のアルキレン基を形成してもよい。該アルキル基及び該アルキレン基に含まれる水素原子は、水酸基に置換されていてもよく、該アルキル基及び該アルキレン基に含まれるメチレン基は、酸素原子、硫黄原子又は−ＮＨ−に置換されていてもよい。Ｒ６は単結合又は炭素数２〜６のオキシアルキレン基を表す。）
【請求項１４】
さらに式（ＩＩＩ）で表されるモノマーを含む請求項１３記載の光学フィルム用組成物。
0005151942.tif 000062
（式（ＩＩＩ）中、Ｒ７は水素原子又はメチル基を表す。Ｒ８は、水素原子、メチル基又は炭素数６〜２０の環状炭化水素基を表す。該環状炭化水素基に含まれる水素原子は、水酸基、オキソ基、炭素数１〜１２のアルキル基、炭素数１〜１２のアルコキシ基、炭素数６〜１２のアリール基、炭素数７〜１２のアラルキル基、グリシジルオキシ基、炭素数２〜４のアシル基又はハロゲン原子に置換されていてもよく、該環状炭化水素基に含まれるメチレン基は、酸素原子、硫黄原子又は−ＮＨ−に置換されていてもよい。該アルキル基、該アルコキシ基、該アリール基及び該アラルキル基に含まれる水素原子は、水酸基又はハロゲン原子に置換されていてもよい。）
【請求項１５】
さらに式（Ｉ）〜式（ＩＩＩ）で表されるモノマーからなる群から選ばれる少なくとも１種のモノマーを重合してなる重合体を含む請求項１３又は１４記載の光学フィルム用組成物。
0005151942.tif 000063
（式（Ｉ）中、Ｒ１は、水素原子又はメチル基を表し、Ｒ２は、炭素数６〜２０の環状炭化水素基又は炭素数４〜２０の複素環基を表し、該環状炭化水素基及び複素環基は、水酸基、オキソ基、炭素数１〜１２のアルキル基、炭素数１〜１２のアルコキシ基、炭素数６〜１２のアリール基、炭素数７〜１２のアラルキル基、グリシジルオキシ基、炭素数２〜４のアシル基、炭素数１〜１２のアシルオキシ基、アミノ基、一つ若しくは二つの炭素数１〜１２のアルキル基で置換されたアミノ基又はハロゲン原子で置換されていてもよく、前記アルキル基、アルコキシ基、アリール基、アラルキル基、アシル基及びアシルオキシ基は、水酸基、アミノ基、炭素数１〜６のアルコキシ基、炭素数１〜６のアシルオキシ基又は炭素数１〜６のアシル基で置換されていてもよい。）
0005151942.tif 000064
（式（ＩＩ）中、Ｒ３は水素原子又はメチル基を表し、Ｒ４及びＲ５は、それぞれ独立に、水素原子又は炭素数１〜６のアルキル基を表す。或いは、Ｒ４及びＲ５が連結して炭素数４〜６のアルキレン基を形成してもよい。該アルキル基及び該アルキレン基に含まれる水素原子は、水酸基に置換されていてもよく、該アルキル基及び該アルキレン基に含まれるメチレン基は、酸素原子、硫黄原子又は−ＮＨ−に置換されていてもよい。Ｒ６は単結合又は炭素数２〜６のオキシアルキレン基を表す。）
0005151942.tif 000065
（式（ＩＩＩ）中、Ｒ７は水素原子又はメチル基を表す。Ｒ８は、水素原子、メチル基又は炭素数６〜２０の環状炭化水素基を表す。該環状炭化水素基に含まれる水素原子は、水酸基、オキソ基、炭素数１〜１２のアルキル基、炭素数１〜１２のアルコキシ基、炭素数６〜１２のアリール基、炭素数７〜１２のアラルキル基、グリシジルオキシ基、炭素数２〜４のアシル基又はハロゲン原子に置換されていてもよく、該環状炭化水素基に含まれるメチレン基は、酸素原子、硫黄原子又は−ＮＨ−に置換されていてもよい。該アルキル基、該アルコキシ基、該アリール基及び該アラルキル基に含まれる水素原子は、水酸基又はハロゲン原子に置換されていてもよい。）
【請求項１６】
さらに式（ＩＶ）及び式（Ｖ）で表されるモノマーからなる群から選ばれる少なくとも１種のモノマーを含む請求項１３〜１５のいずれか記載の光学フィルム用組成物。
0005151942.tif 000066
（式（ＩＶ）中、Ｒ９及びＲ１０は、それぞれ独立に、水素原子又はメチル基を表し、Ｘ１及びＸ２は、それぞれ独立に、炭素数２〜６のアルキレン基を表す。該アルキレン基に含まれる水素原子は、炭素数１〜６のアルキル基、オキソ基又は水酸基に置換されていてもよい。Ｚ１及びＺ２は、それぞれ独立に、単結合又はメチレン基を表す。ｓは１又は２の整数、ｔは０又は１の整数を表す。ｖ１及びｗ１は、それぞれ独立に、０〜６の整数を表す。）
0005151942.tif 000067
（式（Ｖ）中、Ｒ１１及びＲ１２は、それぞれ独立に、水素原子又はメチル基を表し、Ｘ３及びＸ４は、それぞれ独立に、炭素数２〜６のアルキレン基を表す。該アルキレン基に含まれる水素原子は、炭素数１〜６のアルキル基、オキソ基又は水酸基に置換されていてもよい。Ｚ３及びＺ４は、それぞれ独立に、単結合又はメチレン基を表す。ｖ２及びｗ２は、それぞれ独立に、０〜６の整数を表す。）
【請求項１７】
さらに式（ＶＩ）で表されるモノマーを含む請求項１３〜１６のいずれか記載の光学フィルム用組成物。
0005151942.tif 000068
（式（ＶＩ）中、Ｒ１３及びＲ１４は、それぞれ独立に、水素原子又はメチル基を表し、Ｘ５及びＸ６は、それぞれ独立に、炭素数２〜６のアルキレン基を表す。該アルキレン基に含まれる水素原子は、炭素数１〜６のアルキル基、オキソ基又は水酸基に置換されていてもよい。Ｒ６１〜Ｒ７６は、それぞれ独立に、水素原子、水酸基、ハロゲン原子、炭素数１〜６のアルキル基、炭素数１〜６のアルコキシ基、グリシジルオキシ基、ニトロ基又はシアノ基を表す。ｖ３及びｗ３は、それぞれ独立に、０〜６の整数を表す。）
【請求項１８】
さらに光重合開始剤（３）を含む請求項１３〜１７のいずれか記載の光学フィルム用組成物。
【請求項１９】
請求項１３〜１８のいずれか記載の光学フィルム用組成物を、成膜し光重合したのちさらに延伸する光学フィルムの製造方法。
【請求項２０】
光学フィルム用組成物を含む溶液を平滑な面にキャストして溶剤を留去することによって成膜する請求項１９記載の光学フィルムの製造方法。
【発明の詳細な説明】
【技術分野】
【０００１】
本発明は、光学フィルム及び光学フィルムの製造方法に関する。
【背景技術】
【０００２】
可視光全域の入射光に対して、均一な位相差特性を与える位相差板を、積層ではなく単層で形成する技術が求められており、例えば正の複屈折性を示すポリマーとしてノルボルネン系樹脂を含み、更に負の複屈折性を示すポリマーとしてスチレン−マレイン酸共重合体を含む単層フィルムを延伸して得られる位相差板が知られている（例えば特許文献１参照）。
【０００３】
【特許文献１】特開２００１−３３７２２２号公報
【発明の開示】
【発明が解決しようとする課題】
【０００４】
本発明の課題は、広い波長域で一様の偏光変換が可能な新たな光学フィルムを提供することである。
【課題を解決するための手段】
【０００５】
本発明は、式（Ｄ）で表される化合物を含む組成物を、成膜しさらに延伸してなる光学フィルムである。
0005151942.tif 000002
（式（Ｄ）中、Ｒ１７は水素原子またはメチル基を表し、Ｒ１８は炭素数６〜２０の芳香族性を有する基を少なくとも１つ有する原子団を表す。Ｙは、炭素数１〜６のアルキレン基又は炭素数２〜６のアルキレンオキシ基を表し、該アルキレン基及び該アルキレンオキシ基は、水酸基、オキソ基、炭素数１〜１２のアルキル基、炭素数１〜１２のアルコキシ基、炭素数６〜１２のアリール基、炭素数７〜１２のアラルキル基、グリシジルオキシ基、炭素数２〜４のアシル基又はハロゲン原子で置換されていてもよい。ｍは、１〜６の整数を表す。ｍが２以上の整数である場合、複数のＹは、同一であっても異なっていてもよい。）
【０００６】
また本発明は、式（Ｄ）で表される化合物を含む組成物を、成膜し光重合したのちさらに延伸してなる上記光学フィルムである。
【０００７】
また本発明は、化合物（Ｄ）が、式（Ｄ−１）〜式（Ｄ−３）で表される化合物からなる群から選ばれる少なくとも１種の化合物である上記光学フィルムである。
0005151942.tif 000003
（式（Ｄ−１）〜式（Ｄ−３）中、Ｙ１は、炭素数１〜６のアルキレン基を表す。該アルキレン基は、炭素数１〜６のアルキル基、水酸基又はオキソ基で置換されていてもよい。Ｒ１９は、水素原子、水酸基、炭素数１〜６のアルキル基、炭素数１〜６のアルコキシ基、またはグリシジルオキシ基を表す。ｐは、０〜５の整数、ｑは、０〜４の整数を表す。Ｒ１７及びｍは、上記と同じ意味を表す。ｍが２以上の整数である場合、複数のＹ１は、同一であっても異なっていてもよい。ｐ及びｑが２以上整数である場合、複数のＲ１９は、同一であっても異なっていてもよい。）
【０００８】
また本発明は、組成物が、さらに式（Ｉ）〜式（ＩＩＩ）で表されるモノマーからなる群から選ばれる少なくとも１種のモノマー（１）を含む組成物である上記光学フィルムである。
0005151942.tif 000004
（式（Ｉ）中、Ｒ１は、水素原子又はメチル基を表し、Ｒ２は、炭素数６〜２０の環状炭化水素基又は炭素数４〜２０の複素環基を表し、該環状炭化水素基及び複素環基は、水酸基、オキソ基、炭素数１〜１２のアルキル基、炭素数１〜１２のアルコキシ基、炭素数６〜１２のアリール基、炭素数７〜１２のアラルキル基、グリシジルオキシ基、炭素数２〜４のアシル基、炭素数１〜１２のアシルオキシ基、アミノ基、一つ若しくは二つの炭素数１〜１２のアルキル基で置換されたアミノ基又はハロゲン原子で置換されていてもよく、前記アルキル基、アルコキシ基、アリール基、アラルキル基、アシル基及びアシルオキシ基は、水酸基、アミノ基、炭素数１〜６のアルコキシ基、炭素数１〜６のアシルオキシ基又は炭素数１〜６のアシル基で置換されていてもよい。）
0005151942.tif 000005
（式（ＩＩ）中、Ｒ３は水素原子又はメチル基を表し、Ｒ４及びＲ５は、それぞれ独立に、水素原子又は炭素数１〜６のアルキル基を表す。或いは、Ｒ４及びＲ５が連結して炭素数４〜６のアルキレン基を形成してもよい。該アルキル基及び該アルキレン基に含まれる水素原子は、水酸基に置換されていてもよく、該アルキル基及び該アルキレン基に含まれるメチレン基は、酸素原子、硫黄原子又は−ＮＨ−に置換されていてもよい。Ｒ６は単結合又は炭素数２〜６のオキシアルキレン基を表す。）
0005151942.tif 000006
（式（ＩＩＩ）中、Ｒ７は水素原子又はメチル基を表す。Ｒ８は、水素原子、メチル基又は炭素数６〜２０の環状炭化水素基を表す。該環状炭化水素基に含まれる水素原子は、水酸基、オキソ基、炭素数１〜１２のアルキル基、炭素数１〜１２のアルコキシ基、炭素数６〜１２のアリール基、炭素数７〜１２のアラルキル基、グリシジルオキシ基、炭素数２〜４のアシル基又はハロゲン原子に置換されていてもよく、該環状炭化水素基に含まれるメチレン基は、酸素原子、硫黄原子又は−ＮＨ−に置換されていてもよい。該アルキル基、該アルコキシ基、該アリール基及び該アラルキル基に含まれる水素原子は、水酸基又はハロゲン原子に置換されていてもよい。）
【０００９】
また本発明は、組成物が、さらに式（Ｉ）〜式（ＩＩＩ）で表されるモノマーからなる群から選ばれる少なくとも１種のモノマー（１）を重合してなる重合体を含む組成物である上記光学フィルムである。
0005151942.tif 000007
（式（Ｉ）中、Ｒ１は、水素原子又はメチル基を表し、Ｒ２は、炭素数６〜２０の環状炭化水素基又は炭素数４〜２０の複素環基を表し、該環状炭化水素基及び複素環基は、水酸基、オキソ基、炭素数１〜１２のアルキル基、炭素数１〜１２のアルコキシ基、炭素数６〜１２のアリール基、炭素数７〜１２のアラルキル基、グリシジルオキシ基、炭素数２〜４のアシル基、炭素数１〜１２のアシルオキシ基、アミノ基、一つ若しくは二つの炭素数１〜１２のアルキル基で置換されたアミノ基又はハロゲン原子で置換されていてもよく、前記アルキル基、アルコキシ基、アリール基、アラルキル基、アシル基及びアシルオキシ基は、水酸基、アミノ基、炭素数１〜６のアルコキシ基、炭素数１〜６のアシルオキシ基又は炭素数１〜６のアシル基で置換されていてもよい。）
0005151942.tif 000008
（式（ＩＩ）中、Ｒ３は水素原子又はメチル基を表し、Ｒ４及びＲ５は、それぞれ独立に、水素原子又は炭素数１〜６のアルキル基を表す。或いは、Ｒ４及びＲ５が連結して炭素数４〜６のアルキレン基を形成してもよい。該アルキル基及び該アルキレン基に含まれる水素原子は、水酸基に置換されていてもよく、該アルキル基及び該アルキレン基に含まれるメチレン基は、酸素原子、硫黄原子又は−ＮＨ−に置換されていてもよい。Ｒ６は単結合又は炭素数２〜６のオキシアルキレン基を表す。）
0005151942.tif 000009
（式（ＩＩＩ）中、Ｒ７は水素原子又はメチル基を表す。Ｒ８は、水素原子、メチル基又は炭素数６〜２０の環状炭化水素基を表す。該環状炭化水素基に含まれる水素原子は、水酸基、オキソ基、炭素数１〜１２のアルキル基、炭素数１〜１２のアルコキシ基、炭素数６〜１２のアリール基、炭素数７〜１２のアラルキル基、グリシジルオキシ基、炭素数２〜４のアシル基又はハロゲン原子に置換されていてもよく、該環状炭化水素基に含まれるメチレン基は、酸素原子、硫黄原子又は−ＮＨ−に置換されていてもよい。該アルキル基、該アルコキシ基、該アリール基及び該アラルキル基に含まれる水素原子は、水酸基又はハロゲン原子に置換されていてもよい。）
【００１０】
また本発明は、式（Ｉ）で表されるモノマーが、Ｎ−ビニルカルバゾール、ビニルナフタレン及びビニルアントラセンからなる群から選ばれる少なくとも１種のモノマーである上記光学フィルムである。
【００１１】
また本発明は、式（ＩＩ）で表されるモノマーが、Ｎ，Ｎ−ジメチルアクリルアミド、Ｎ，Ｎ−ジエチルアクリルアミド、Ｎ−（２−ヒドロキシエチル）アクリルアミド、Ｎ−イソプロピルアクリルアミド、アクリロイルモルフォリン、ジメチルアミノエチル（メタ）アクリレート及びジエチルアミノエチル（メタ）アクリレートからなる群から選ばれる少なくとも１種のモノマーである上記光学フィルムである。
【００１２】
また本発明は、式（ＩＩＩ）で表されるモノマーが、メチル（メタ）アクリレート、フェニル（メタ）アクリレート、ナフチル（メタ）アクリレート、シクロヘキシル（メタ）アクリレート、２−テトラヒドロピラニル（メタ）アクリレート、イソボルニル（メタ）アクリレート、トリシクロデカニル（メタ）アクリレート、アダマンチル（メタ）アクリレート及び１−アクリロイル−４−メトキシナフタレンからなる群から選ばれる少なくとも１種のモノマーである上記光学フィルムである。
【００１３】
また本発明は、組成物が、さらに式（ＩＶ）及び式（Ｖ）で表されるモノマーからなる群から選ばれる少なくとも１種のモノマーを含む組成物である上記光学フィルムである。
0005151942.tif 000010
（式（ＩＶ）中、Ｒ９及びＲ１０は、それぞれ独立に、水素原子又はメチル基を表し、Ｘ１及びＸ２は、それぞれ独立に、炭素数２〜６のアルキレン基を表す。該アルキレン基に含まれる水素原子は、炭素数１〜６のアルキル基、オキソ基又は水酸基に置換されていてもよい。Ｚ１及びＺ２は、それぞれ独立に、単結合又はメチレン基を表す。ｓは１又は２の整数、ｔは０又は１の整数を表す。ｖ１及びｗ１は、それぞれ独立に、０〜６の整数を表す。）
0005151942.tif 000011
（式（Ｖ）中、Ｒ１１及びＲ１２は、それぞれ独立に、水素原子又はメチル基を表し、Ｘ３及びＸ４は、それぞれ独立に、炭素数２〜６のアルキレン基を表す。該アルキレン基に含まれる水素原子は、炭素数１〜６のアルキル基、オキソ基又は水酸基に置換されていてもよい。Ｚ３及びＺ４は、それぞれ独立に、単結合又はメチレン基を表す。ｖ２及びｗ２は、それぞれ独立に、０〜６の整数を表す。）
【００１４】
また本発明は、組成物が、さらに式（ＶＩ）で表されるモノマーを含む組成物である上記光学フィルムである。
0005151942.tif 000012
（式（ＶＩ）中、Ｒ１３及びＲ１４は、それぞれ独立に、水素原子又はメチル基を表し、Ｘ５及びＸ６は、それぞれ独立に、炭素数２〜６のアルキレン基を表す。該アルキレン基に含まれる水素原子は、炭素数１〜６のアルキル基、オキソ基又は水酸基に置換されていてもよい。Ｒ６１〜Ｒ７６は、それぞれ独立に、水素原子、水酸基、ハロゲン原子、炭素数１〜６のアルキル基、炭素数１〜６のアルコキシ基、グリシジルオキシ基、ニトロ基又はシアノ基を表す。ｖ３及びｗ３は、それぞれ独立に、０〜６の整数を表す。）
【００１５】
また本発明は、式（ＶＩ）で表されるモノマーが、式（ＶＩ−１）で表されるモノマーである上記光学フィルムである。
0005151942.tif 000013
（式（ＶＩ−１）中、Ｒ１３、Ｒ１４、Ｘ５、Ｘ６、ｖ３及びｗ３は、上記と同じ意味を表す。）
【００１６】
また本発明は、光学フィルムを透過する透過光の波長νｎｍにおける位相差値Ｒｅ（ν）が、下記式を充足する上記光学フィルムである。
Ｒｅ（４５０）＜Ｒｅ（５５０）＜Ｒｅ（６５０）
【００１７】
また本発明は、上記光学フィルムからなる位相差板である。
【００１８】
また本発明は、式（Ｄ）で表される化合物を含む光学フィルム用組成物である。
0005151942.tif 000014
（式（Ｄ）中、Ｒ１７は水素原子またはメチル基を表し、Ｒ１８は炭素数６〜２０の芳香族性を有する基を少なくとも１つ有する原子団を表す。Ｙは、炭素数１〜６のアルキレン基又は炭素数２〜６のアルキレンオキシ基を表し、該アルキレン基及び該アルキレンオキシ基は、水酸基、オキソ基、炭素数１〜１２のアルキル基、炭素数１〜１２のアルコキシ基、炭素数６〜１２のアリール基、炭素数７〜１２のアラルキル基、グリシジルオキシ基、炭素数２〜４のアシル基又はハロゲン原子で置換されていてもよい。ｍは、１〜６の整数を表す。ｍが２以上の整数である場合、複数のＹは、同一であっても異なっていてもよい。）
【００１９】
また本発明は、さらに式（Ｉ）〜式（ＩＩＩ）で表されるモノマーからなる群から選ばれる少なくとも１種のモノマー（１）を含む上記光学フィルム用組成物である。
0005151942.tif 000015
（式（Ｉ）中、Ｒ１は、水素原子又はメチル基を表し、Ｒ２は、炭素数６〜２０の環状炭化水素基又は炭素数４〜２０の複素環基を表し、該環状炭化水素基及び複素環基は、水酸基、オキソ基、炭素数１〜１２のアルキル基、炭素数１〜１２のアルコキシ基、炭素数６〜１２のアリール基、炭素数７〜１２のアラルキル基、グリシジルオキシ基、炭素数２〜４のアシル基、炭素数１〜１２のアシルオキシ基、アミノ基、一つ若しくは二つの炭素数１〜１２のアルキル基で置換されたアミノ基又はハロゲン原子で置換されていてもよく、前記アルキル基、アルコキシ基、アリール基、アラルキル基、アシル基及びアシルオキシ基は、水酸基、アミノ基、炭素数１〜６のアルコキシ基、炭素数１〜６のアシルオキシ基又は炭素数１〜６のアシル基で置換されていてもよい。）
0005151942.tif 000016
（式（ＩＩ）中、Ｒ３は水素原子又はメチル基を表し、Ｒ４及びＲ５は、それぞれ独立に、水素原子又は炭素数１〜６のアルキル基を表す。或いは、Ｒ４及びＲ５が連結して炭素数４〜６のアルキレン基を形成してもよい。該アルキル基及び該アルキレン基に含まれる水素原子は、水酸基に置換されていてもよく、該アルキル基及び該アルキレン基に含まれるメチレン基は、酸素原子、硫黄原子又は−ＮＨ−に置換されていてもよい。Ｒ６は単結合又は炭素数２〜６のオキシアルキレン基を表す。）
0005151942.tif 000017
（式（ＩＩＩ）中、Ｒ７は水素原子又はメチル基を表す。Ｒ８は、水素原子、メチル基又は炭素数６〜２０の環状炭化水素基を表す。該環状炭化水素基に含まれる水素原子は、水酸基、オキソ基、炭素数１〜１２のアルキル基、炭素数１〜１２のアルコキシ基、炭素数６〜１２のアリール基、炭素数７〜１２のアラルキル基、グリシジルオキシ基、炭素数２〜４のアシル基又はハロゲン原子に置換されていてもよく、該環状炭化水素基に含まれるメチレン基は、酸素原子、硫黄原子又は−ＮＨ−に置換されていてもよい。該アルキル基、該アルコキシ基、該アリール基及び該アラルキル基に含まれる水素原子は、水酸基又はハロゲン原子に置換されていてもよい。）
【００２０】
また本発明は、さらに式（Ｉ）〜式（ＩＩＩ）で表されるモノマーからなる群から選ばれる少なくとも１種のモノマー（１）を重合してなる重合体を含む上記光学フィルム用組成物である。
0005151942.tif 000018
（式（Ｉ）中、Ｒ１は、水素原子又はメチル基を表し、Ｒ２は、炭素数６〜２０の環状炭化水素基又は炭素数４〜２０の複素環基を表し、該環状炭化水素基及び複素環基は、水酸基、オキソ基、炭素数１〜１２のアルキル基、炭素数１〜１２のアルコキシ基、炭素数６〜１２のアリール基、炭素数７〜１２のアラルキル基、グリシジルオキシ基、炭素数２〜４のアシル基、炭素数１〜１２のアシルオキシ基、アミノ基、一つ若しくは二つの炭素数１〜１２のアルキル基で置換されたアミノ基又はハロゲン原子で置換されていてもよく、前記アルキル基、アルコキシ基、アリール基、アラルキル基、アシル基及びアシルオキシ基は、水酸基、アミノ基、炭素数１〜６のアルコキシ基、炭素数１〜６のアシルオキシ基又は炭素数１〜６のアシル基で置換されていてもよい。）
0005151942.tif 000019
（式（ＩＩ）中、Ｒ３は水素原子又はメチル基を表し、Ｒ４及びＲ５は、それぞれ独立に、水素原子又は炭素数１〜６のアルキル基を表す。或いは、Ｒ４及びＲ５が連結して炭素数４〜６のアルキレン基を形成してもよい。該アルキル基及び該アルキレン基に含まれる水素原子は、水酸基に置換されていてもよく、該アルキル基及び該アルキレン基に含まれるメチレン基は、酸素原子、硫黄原子又は−ＮＨ−に置換されていてもよい。Ｒ６は単結合又は炭素数２〜６のオキシアルキレン基を表す。）
0005151942.tif 000020
（式（ＩＩＩ）中、Ｒ７は水素原子又はメチル基を表す。Ｒ８は、水素原子、メチル基又は炭素数６〜２０の環状炭化水素基を表す。該環状炭化水素基に含まれる水素原子は、水酸基、オキソ基、炭素数１〜１２のアルキル基、炭素数１〜１２のアルコキシ基、炭素数６〜１２のアリール基、炭素数７〜１２のアラルキル基、グリシジルオキシ基、炭素数２〜４のアシル基又はハロゲン原子に置換されていてもよく、該環状炭化水素基に含まれるメチレン基は、酸素原子、硫黄原子又は−ＮＨ−に置換されていてもよい。該アルキル基、該アルコキシ基、該アリール基及び該アラルキル基に含まれる水素原子は、水酸基又はハロゲン原子に置換されていてもよい。）
【００２１】
また本発明は、さらに式（ＩＶ）及び式（Ｖ）で表されるモノマーからなる群から選ばれる少なくとも１種のモノマーを含む上記光学フィルム用組成物である。
0005151942.tif 000021
（式（ＩＶ）中、Ｒ９及びＲ１０は、それぞれ独立に、水素原子又はメチル基を表し、Ｘ１及びＸ２は、それぞれ独立に、炭素数２〜６のアルキレン基を表す。該アルキレン基に含まれる水素原子は、炭素数１〜６のアルキル基、オキソ基又は水酸基に置換されていてもよい。Ｚ１及びＺ２は、それぞれ独立に、単結合又はメチレン基を表す。ｓは１又は２の整数、ｔは０又は１の整数を表す。ｖ１及びｗ１は、それぞれ独立に、０〜６の整数を表す。）
0005151942.tif 000022
（式（Ｖ）中、Ｒ１１及びＲ１２は、それぞれ独立に、水素原子又はメチル基を表し、Ｘ３及びＸ４は、それぞれ独立に、炭素数２〜６のアルキレン基を表す。該アルキレン基に含まれる水素原子は、炭素数１〜６のアルキル基、オキソ基又は水酸基に置換されていてもよい。Ｚ３及びＺ４は、それぞれ独立に、単結合又はメチレン基を表す。ｖ２及びｗ２は、それぞれ独立に、０〜６の整数を表す。）
【００２２】
また本発明は、さらに式（ＶＩ）で表されるモノマーを含む上記光学フィルム用組成物である。
0005151942.tif 000023
（式（ＶＩ）中、Ｒ１３及びＲ１４は、それぞれ独立に、水素原子又はメチル基を表し、Ｘ５及びＸ６は、それぞれ独立に、炭素数２〜６のアルキレン基を表す。該アルキレン基に含まれる水素原子は、炭素数１〜６のアルキル基、オキソ基又は水酸基に置換されていてもよい。Ｒ６１〜Ｒ７６は、それぞれ独立に、水素原子、水酸基、ハロゲン原子、炭素数１〜６のアルキル基、炭素数１〜６のアルコキシ基、グリシジルオキシ基、ニトロ基又はシアノ基を表す。ｖ３及びｗ３は、それぞれ独立に、０〜６の整数を表す。）
【００２３】
また本発明は、さらに光重合開始剤（３）を含む上記光学フィルム用組成物である。
【００２４】
また本発明は、上記光学フィルム用組成物を、成膜しさらに延伸する光学フィルムの製造方法である。
【００２５】
また本発明は、光学フィルム用組成物を、成膜し光重合したのちさらに延伸する上記光学フィルムの製造方法である。
【００２６】
また本発明は、光学フィルム用組成物を含む溶液を平滑な面にキャストして溶剤を留去することによって成膜する上記光学フィルムの製造方法である。
【発明の効果】
【００２７】
本発明の光学フィルムによれば、広い波長域で一様の偏光変換が可能である。
【発明を実施するための最良の形態】
【００２８】
以下、本発明について詳細に説明する。「光学フィルム」とは、光を透過し得るフィルムであって、光学的な機能を有するフィルムをいう。光学的な機能とは、屈折、複屈折などを意味する。
本発明の光学フィルムは、式（Ｄ）で表される化合物（以下「化合物（Ｄ）」という場合がある）を含む組成物（以下、「組成物（１）」という場合がある）を、成膜しさらに延伸してなる。
【００２９】
0005151942.tif 000024
【００３０】
式（Ｄ）中、Ｒ１７は水素原子またはメチル基を表し、Ｒ１８は炭素数６〜２０の芳香族性を有する基を少なくとも１つ有する原子団を表す。Ｙは、炭素数１〜６のアルキレン基又は炭素数２〜６のアルキレンオキシ基を表し、該アルキレン基及び該アルキレンオキシ基は、水酸基、オキソ基、炭素数１〜１２のアルキル基、炭素数１〜１２のアルコキシ基、炭素数６〜１２のアリール基、炭素数７〜１２のアラルキル基、グリシジルオキシ基、炭素数２〜４のアシル基又はハロゲン原子で置換されていてもよい。ｍは、１〜６の整数を表す。ｍが２以上の整数である場合、複数のＹは、同一であっても異なっていてもよい。
炭素数１〜６のアルキレン基としては、メチレン基、エチレン基、トリメチレン基、イソプロピリデン基、テトラメチレン基、ヘキサメチレン基等が挙げられ、炭素数２〜６のアルキレンオキシ基としては、エチレンオキシ基、トリメチレンオキシ基、テトラメチレンオキシ基、ヘキサメチレンオキシ基等が挙げられる。
該芳香族性を有する基の具体例としては、フェニル基、ベンジル基、ナフチル基またはアントリル基などの芳香族炭化水素基、ピロリル基、フラニル基、ピラジニル基、ピラゾニル基、ピリジニル基またはチアゾリル基などの芳香族複素環基などが例示される。
【００３１】
芳香族性を有する基を少なくとも１つ有する原子団は、複数の芳香族性を有する基が連結基を介して結合されてなる１価の原子団であってもよい。連結基としては、たとえばメチレン基、エチリデン基、プロピリデン基、イソプロピリデン基、シクロヘキシリデン基、エチレン基またはプロピレン基などの炭素数１〜６程度の炭化水素基、単結合、酸素原子、硫黄原子、カルボニル基あるいは−ＣＯ２−などが挙げられる。
具体的には、複数の芳香族性を有する基が単結合で結合した例としてはビフェニル基が挙げられ、複数の芳香族性を有する基がイソプロピリデン基で結合した下記式で表される基などが例示される。
【００３２】
0005151942.tif 000025
【００３３】
芳香族性を有する基には、たとえばメチル基、エチル基、イソプロピル基、ｔ−ブチル基またはオクチル基などの炭素数１〜１２のアルキル基、たとえばメトキシ基またはエトキシ基などの炭素数１〜１２のアルコキシ基、たとえばフッ素原子、塩素原子または臭素原子などのハロゲン原子、たとえばアセチル基などのような炭素数２〜４のアシル基、水酸基、グリシジルオキシ基あるいはカルボキシル基が結合していてもよい。
【００３４】
化合物（Ｄ）として、異なる複数の化合物を併用してもよい。
化合物（Ｄ）としては、特に式（Ｄ−１）〜式（Ｄ−３）で表される化合物からなる群から選ばれる少なくとも１種の化合物であることが好ましい。
【００３５】
0005151942.tif 000026
【００３６】
式（Ｄ−１）〜式（Ｄ−３）中、Ｙ１は、炭素数１〜６のアルキレン基を表す。該アルキレン基は、炭素数１〜６のアルキル基、水酸基又はオキソ基で置換されていてもよい。Ｒ１９は、水素原子、水酸基、炭素数１〜６のアルキル基、炭素数１〜６のアルコキシ基、またはグリシジルオキシ基を表す。ｐは、０〜５の整数、ｑは、０〜４の整数を表す。Ｒ１７及びｍは、上記と同じ意味を表す。ｍが２以上の整数である場合、複数のＹ１は、同一であっても異なっていてもよい。ｐ及びｑが２以上整数である場合、複数のＲ１９は、同一であっても異なっていてもよい。
【００３７】
化合物（Ｄ）の具体例としては、ベンジルアクリレートまたはベンジルメタクリレート（Ｄ−１−１）の他、式（Ｄ−２−１）または式（Ｄ−３−１）で表される化合物が例示される。
【００３８】
0005151942.tif 000027
【００３９】
化合物（Ｄ）の製造方法としては、たとえば芳香族性を有する基を有する化合物として、フェノール化合物を用い、該化合物にエチレンオキサイドなどのアルキレンオキサイドを反応させて、Ｒ１８−（Ｙ）ｍ−ＯＨを得て、さらにＲ１８−（Ｙ）ｍ−ＯＨでアクリル酸またはメタクリル酸をエステル化する方法、たとえば芳香族性を有する基を有する化合物として、ハロゲン化ベンゼン化合物を用い、該化合物にアルキレンジオールを反応させて、Ｒ１８−（Ｙ）ｍ−ＯＨを得て、さらにＲ１８−（Ｙ）ｍ−ＯＨでアクリル酸またはメタクリル酸をエステル化する方法などが挙げられる。
【００４０】
また上記例示されたベンジルアクリレートおよびベンジルメタクリレート（Ｄ−１−１）は、和光純薬工業（株）、メルク社またはアルドリッチ社などから市販されており、式（Ｄ−２）および式（Ｄ−３）で表される化合物は新中村化学工業（株）からＮＫエステルＡ−ＬＥＮ−１０［式（Ｄ−２−１）で表される化合物］およびＮＫエステルＡ−ＣＭＰ−１Ｅ［式（Ｄ−３−１）で表される化合物］の商品名で市販されている。
【００４１】
化合物（Ｄ）は、２種類以上を併用してもよい。
化合物（Ｄ）の含有量は、組成物（１）に含まれる固形分の合計量を１００重量％とした場合、たとえば１０〜９５重量％、好ましくは２０〜９０重量％、特に好ましくは３０〜８０重量％である。上記範囲内であると、光学フィルムが広い波長域でより一様の偏光変換を行うことが可能になることから好ましい。
本明細書において、固形分とは、組成物から溶剤を除いたすべての成分を意味する。
【００４２】
組成物（１）が、さらに、式（Ｉ）〜式（ＩＩＩ）で表されるモノマー（以下「モノマー（Ｉ）〜モノマー（ＩＩＩ）」という場合がある）からなる群から選ばれる少なくとも１種のモノマー（１）を含む組成物であることが好ましい。
【００４３】
0005151942.tif 000028
【００４４】
Ｒ１は、水素原子又はメチル基を表し、好ましくは水素原子である。
【００４５】
Ｒ２は、炭素数６〜２０の環状炭化水素基又は炭素数４〜２０の複素環基を表し、該環状炭化水素基及び複素環基は、水酸基、オキソ基、炭素数１〜１２のアルキル基、炭素数１〜１２のアルコキシ基、炭素数６〜１２のアリール基、炭素数７〜１２のアラルキル基、グリシジルオキシ基、炭素数２〜４のアシル基、炭素数１〜１２のアシルオキシ基、アミノ基、一つ若しくは二つの炭素数１〜１２のアルキル基で置換されたアミノ基又はハロゲン原子で置換されていてもよく、前記アルキル基、アルコキシ基、アリール基、アラルキル基、アシル基及びアシルオキシ基は、水酸基、アミノ基、炭素数１〜６のアルコキシ基、炭素数１〜６のアシルオキシ基又は炭素数１〜６のアシル基で置換されていてもよい。
【００４６】
モノマー（Ｉ）において、環状炭化水素基は、脂環式炭化水素基であってもよいし、芳香族炭化水素基であってもよく、芳香族炭化水素基が好ましい。単環の環状炭化水素基であってもよいし、縮合環状炭化水素基であってもよい。脂環式炭化水素基の具体例としては、シクロヘキシル基等が挙げられる。芳香族炭化水素基の具体例としては、フェニル基、ナフチル基及びアントラセニル基等が挙げられる。複素環基としては、窒素原子、酸素原子等のヘテロ原子を環の構成原子として含む複素環基であればよい。単環の複素環基であってもよいし、縮合環状の複素環基であってもよい。具体的には、ピロリル基、フラニル基、チオフェン基、ピラジニル基、ピラゾリル基、イミダゾリル基、ピリジニル基、ピペリジニル基、ピペラジニル基、テトラヒドロフラニル基、インドール基、チアゾリル基、カルバゾリル基等が挙げられる。Ｒ２としては、芳香族炭化水素基または複素環基が好ましい。
【００４７】
環状炭化水素基及び複素環基は、水酸基、オキソ基、たとえばメチル基、エチル基、イソプロピル基、ｔ−ブチル基又はオクチル基などの炭素数１〜１２のアルキル基、たとえばメトキシ基又はエトキシ基などの炭素数１〜１２のアルコキシ基、例えばフェニル基、ナフチル基等の炭素数６〜１２のアリール基、例えばベンジル基等の炭素数７〜１２のアラルキル基、グリシジルオキシ基、例えばアセチル基等の炭素数２〜４のアシル基、例えばアセチルオキシ基等の炭素数１〜１２のアシルオキシ基、アミノ基、例えばエチルアミノ基、ジメチルアミノ基等の一つ若しくは二つの炭素数１〜１２のアルキル基で置換されたアミノ基、及びたとえばフッ素原子、塩素原子又は臭素原子などのハロゲン原子からなる群から選ばれる少なくとも一つで置換されていてもよい。
【００４８】
環状炭化水素基及び複素環基は、環状炭化水素基及び複素環基からなる群から選ばれる少なくとも一つが連結基を介して環状炭化水素基又は複素環基に結合された基であってもよい。連結基としては、たとえばメチレン基、エチリデン基、プロピリデン基、イソプロピリデン基、シクロヘキシリデン基、エチレン基又はプロピレン基などの炭素数１〜６程度の炭化水素基、酸素原子、硫黄原子、カルボニル基あるいは−ＣＯ２−などが挙げられる。また複数の環状炭化水素基及び複素環基から選ばれる基が、単結合で結合していてもよい。
【００４９】
モノマー（Ｉ）として、異なる複数のモノマーを併用してもよい。
【００５０】
具体的には、複数の芳香族炭化水素基が単結合で結合した例としてはビフェニル基が挙げられ、複数の芳香族炭化水素基がイソプロピリデン基で結合した下記式で表される基などが挙げられる。
【００５１】
0005151942.tif 000029
【００５２】
モノマー（Ｉ）としては、たとえばｏ−メチルスチレン、ｍ−メチルスチレン、ｐ−メチルスチレン、２，４−ジメチルスチレン、ｏ−エチルスチレン又はｐ−エチルスチレンなどのアルキルスチレン、たとえばヒドロキシスチレン、ｔ−ブトキシスチレン、ビニル安息香酸、ビニルベンジルアセテート、ｏ−クロロスチレン又はｐ−クロロスチレンなどの、ベンゼン環に水酸基、アルコキシ基、カルボキシル基、アシルオキシ基又はハロゲンなどが結合した置換スチレン、たとえば４−ビニルビフェニル又は４−ヒドロキシ−４’−ビニルビフェニルなどのビニルビフェニル系化合物、ビニルナフタレン又はビニルアントラセンなどの縮合環及びビニル基を有する化合物等が挙げられる。
【００５３】
芳香族複素環基を有するモノマー（Ｉ）としては、Ｎ−ビニルピロリドン、Ｎ−ビニルフタルイミド、Ｎ−ビニルカルバゾール又はＮ−ビニルインドールなどが挙げられる。
【００５４】
モノマー（Ｉ）としては、特にＮ−ビニルカルバゾール、ビニルナフタレン及びビニルアントラセンからなる群から選ばれる少なくとも１種のモノマーであると、光学フィルムが広い波長域でより一様の偏光変換を行うことが可能になることから好ましい。
【００５５】
モノマー（Ｉ）の含有量は、組成物（１）に含まれる固形分の合計量を１００重量％とした場合、含まれなくてもよいが、たとえば１〜２０モル％、好ましくは２〜１５モル％、特に好ましくは３〜１０モル％である。上記範囲内であると、光学フィルムが広い波長域でより一様の偏光変換を行うことが可能になることから好ましい。
【００５６】
0005151942.tif 000030
【００５７】
Ｒ３は、水素原子又はメチル基を表し、好ましくは水素原子である。
【００５８】
Ｒ４及びＲ５は、それぞれ独立に、水素原子又は炭素数１〜６のアルキル基を表す。或いは、Ｒ４及びＲ５が連結して炭素数４〜６のアルキレン基を形成してもよい。該アルキル基及び該アルキレン基に含まれる水素原子は、水酸基に置換されていてもよく、該アルキル基及び該アルキレン基に含まれるメチレン基は、酸素原子、硫黄原子又は−ＮＨ−に置換されていてもよい。Ｒ６は単結合又は炭素数２〜６のオキシアルキレン基を表す。
【００５９】
モノマー（ＩＩ）として、異なる複数のモノマーを併用してもよい。
【００６０】
モノマー（ＩＩ）の具体例としては、たとえば（メタ）アクリルアミド（アクリルアミドとメタクリルアミドとの総称をいう）のほかに、Ｎ−メチル（メタ）アクリルアミド、Ｎ−エチル（メタ）アクリルアミド、Ｎ−イソプロピル（メタ）アクリルアミド、Ｎ−ブチル（メタ）アクリルアミド又はＮ−（２−ヒドロキシエチル）アクリルアミド等のＮ−置換（メタ）アクリルアミド、たとえばＮ，Ｎ−ジメチル（メタ）アクリルアミド、Ｎ，Ｎ−ジエチル（メタ）アクリルアミド、Ｎ，Ｎ−ジプロピル（メタ）アクリルアミド、（メタ）アクリロイルモルホリン等のＮ，Ｎ−置換（メタ）アクリルアミド、２−ジメチルアミノエチル（メタ）アクリレート又は２−ジエチルアミノエチル（メタ）アクリレートなどが挙げられる。
【００６１】
モノマー（ＩＩ）としては、特にＮ，Ｎ−ジメチルアクリルアミド、Ｎ，Ｎ−ジエチルアクリルアミド、Ｎ−（２−ヒドロキシエチル）アクリルアミド、Ｎ−イソプロピルアクリルアミド、アクリロイルモルホリン、２−ジメチルアミノエチル（メタ）アクリレート及び２−ジエチルアミノエチル（メタ）アクリレートからなる群から選ばれる少なくとも１種のモノマーであると、光学フィルムが広い波長域でより一様の偏光変換を行うことが可能になることから好ましい。
【００６２】
モノマー（ＩＩ）は、たとえば、和光純薬工業（株）、東京化成工業（株）、シグマ・アルドリッチジャパン（株）などから市販されている。モノマー（ＩＩ）としては、市販されているものをそのまま使用すればよい。
【００６３】
モノマー（ＩＩ）の含有量は、組成物（１）に含まれる固形分の合計量を１００重量％とした場合、含まれなくてもよいが、たとえば５〜９５モル％、好ましくは１０〜７０モル％、特に好ましくは１５〜６０モル％である。上記範囲内であると、光学フィルムが広い波長域でより一様の偏光変換を行うことが可能になることから好ましい。
【００６４】
0005151942.tif 000031
【００６５】
Ｒ７は、水素原子又はメチル基を表し、好ましくは水素原子である。
【００６６】
Ｒ８は、水素原子、メチル基又は炭素数６〜２０の環状炭化水素基を表す。該環状炭化水素基に含まれる水素原子は、水酸基、オキソ基、炭素数１〜１２のアルキル基、炭素数１〜１２のアルコキシ基、炭素数６〜１２のアリール基、炭素数７〜１２のアラルキル基、グリシジルオキシ基、炭素数２〜４のアシル基又はハロゲン原子に置換されていてもよく、該環状炭化水素基に含まれるメチレン基は、酸素原子、硫黄原子又は−ＮＨ−に置換されていてもよい。該アルキル基、該アルコキシ基、該アリール基及び該アラルキル基に含まれる水素原子は、水酸基又はハロゲン原子に置換されていてもよい。
【００６７】
環状炭化水素基としては、たとえばフェニル基、ナフチル基又はアントラニル基などの芳香族炭化水素基、たとえばシクロペンチル基、シクロヘキシル基、イソボルニル基、トリシクロデカニル基又はアダマンチル基などのシクロアルキル基などが挙げられる。
【００６８】
該環状炭化水素基には、メチル基、エチル基、イソプロピル基、ｔ−ブチル基又はオクチル基などの炭素数１〜１２のアルキル基、たとえばメトキシ基又はエトキシ基などの炭素数１〜１２のアルコキシ基、たとえばフッ素原子、塩素原子又は臭素原子などのハロゲン原子、たとえばアセチル基などのような炭素数２〜４のアシル基、炭素数６〜１２のアリール基、炭素数７〜１２のアラルキル基、水酸基、グリシジルオキシ基あるいはカルボキシル基が結合していてもよい。
該環状炭化水素基に含まれる炭素原子は、酸素原子、硫黄原子又は窒素原子などのヘテロ原子で置換されていてもよい。
【００６９】
モノマー（ＩＩＩ）として、異なる複数のモノマーを併用してもよい。
【００７０】
モノマー（ＩＩＩ）の具体例としては、（メタ）アクリル酸、メチル（メタ）アクリレート、フェニル（メタ）アクリレート、ナフチル（メタ）アクリレート、アントラセニル（メタ）アクリレート、シクロヘキシル（メタ）アクリレート、２−テトラヒドロピラニル（メタ）アクリレート、イソボルニル（メタ）アクリレート、トリシクロデカニル（メタ）アクリレート、アダマンチル（メタ）アクリレート又は１−アクリロイル−４−メトキシナフタレン等が挙げられる。
【００７１】
モノマー（ＩＩＩ）としては、特にメチル（メタ）アクリレート、フェニル（メタ）アクリレート、ナフチル（メタ）アクリレート、シクロヘキシル（メタ）アクリレート、２−テトラヒドロピラニル（メタ）アクリレート、イソボルニル（メタ）アクリレート、トリシクロデカニル（メタ）アクリレート、アダマンチル（メタ）アクリレート及び１−アクリロイル−４−メトキシナフタレンからなる群から選ばれる少なくとも１種のモノマーであると、光学フィルムが広い波長域でより一様の偏光変換を行うことが可能になることから好ましい。
【００７２】
モノマー（ＩＩＩ）の含有量は、組成物（１）に含まれる固形分の合計量を１００重量％とした場合、含まれなくてもよいが、たとえば１〜９５モル％、好ましくは５〜９０モル％、特に好ましくは１０〜８０モル％である。上記範囲内であると、光学フィルムが広い波長域でより一様の偏光変換を行うことが可能になることから好ましい。
【００７３】
モノマー（１）を構成するモノマー（Ｉ）〜モノマー（ＩＩＩ）のうち、２種以上の異なるモノマーを組み合わせてもよい。特にモノマー（Ｉ）とモノマー（ＩＩ）、又はモノマー（Ｉ）とモノマー（ＩＩＩ）との組合せが好ましい。
【００７４】
モノマー（１）の含有量は、組成物（１）に含まれる固形分の合計量を１００重量％とした場合、含まれなくてもよいが、たとえば５〜９０重量％、好ましくは１０〜８０重量％、特に好ましくは２０〜７０重量％である。上記範囲内であると、光学フィルムが広い波長域でより一様の偏光変換を行うことが可能になることから好ましい。
【００７５】
組成物（１）が、さらに、モノマー（Ｉ）〜モノマー（ＩＩＩ）からなる群から選ばれる少なくとも１種のモノマー（１）を重合してなる重合体（１）を含む組成物であることが好ましい。
重合体（１）の含有量は、組成物（１）に含まれる固形分の合計量を１００重量％とした場合、含まれなくてもよいが、たとえば１０〜７０重量％、好ましくは３０〜６０重量％、特に好ましくは４０〜５５重量％である。上記範囲内であると、光学フィルムが広い波長域でより一様の偏光変換を行うことが可能になることから好ましい。
【００７６】
組成物（１）が、さらに式（ＩＶ）及び式（Ｖ）で表されるモノマー（以下「モノマー（ＩＶ）」及び「モノマー（Ｖ）」という場合がある）からなる群から選ばれる少なくとも１種のモノマーを含む組成物であることが好ましい。
【００７７】
0005151942.tif 000032
【００７８】
（式（ＩＶ）中、Ｒ９及びＲ１０は、それぞれ独立に、水素原子又はメチル基を表し、Ｘ１及びＸ２は、それぞれ独立に、炭素数２〜６のアルキレン基を表す。該アルキレン基に含まれる水素原子は、炭素数１〜６のアルキル基、オキソ基又は水酸基に置換されていてもよい。Ｚ１及びＺ２は、それぞれ独立に、単結合又はメチレン基を表す。ｓは１又は２の整数、ｔは０又は１の整数を表す。ｖ１及びｗ１は、それぞれ独立に、０〜６の整数を表す。）
【００７９】
0005151942.tif 000033
【００８０】
（式（Ｖ）中、Ｒ１１及びＲ１２は、それぞれ独立に、水素原子又はメチル基を表し、Ｘ３及びＸ４は、それぞれ独立に、炭素数２〜６のアルキレン基を表す。該アルキレン基に含まれる水素原子は、炭素数１〜６のアルキル基、オキソ基又は水酸基に置換されていてもよい。Ｚ３及びＺ４は、それぞれ独立に、単結合又はメチレン基を表す。ｖ２及びｗ２は、それぞれ独立に、０〜６の整数を表す。）
【００８１】
モノマー（ＩＶ）及びモノマー（Ｖ）について、たとえば、式（ＩＶ−１）及び式（Ｖ−１）で表されるモノマーが挙げられる。
【００８２】
0005151942.tif 000034
式（ＩＶ−１）及び式（Ｖ−１）中、Ｒ９〜Ｒ１２、ｓ、ｔ、ｖ２及びｗ２は、上記と同じ意味を表す。
【００８３】
モノマー（ＩＶ）として、さらに具体的には、たとえば式（ＩＶ−２）〜式（ＩＶ−４）で表されるモノマーが例示される。式（ＩＶ−４）で表されるモノマーは、ＤＣＰ（商品名、新中村化学工業（株）製）として市販されている。
【００８４】
0005151942.tif 000035
式（ＩＶ−２）及び式（ＩＶ−３）中、ｖ１及びｗ１は上記と同じ意味を表す。
【００８５】
モノマー（ＩＶ）に含まれる（メタ）アクリロイル基は、脂環式炭化水素基を有する原子団の水酸基に直接、（メタ）アクリル酸をエステル化させて得られたものであってもよいし、脂環式炭化水素を有する原子団の水酸基にエチレンオキサイドを反応させて得られた末端水酸基に（メタ）アクリル酸をエステル化させて得られたものであってもよい。
具体的に、式（ＩＶ−２）で表される化合物は、アクリル酸にカプロラクトンを反応させ、末端カルボン酸と脂環式アルコール（トリシクロデカンジアルコール）とを反応させて得られる。また式（ＩＶ−３）で表される化合物は、脂環式アルコール（トリシクロデカンジアルコール）にグリシジルアクリレートを反応させて得られる。
【００８６】
モノマー（ＩＶ）としては、さらに、式（ＩＶ−５）で表されるモノマーが例示される。
【００８７】
0005151942.tif 000036
【００８８】
式（ＩＶ−５）中、Ｒ９、Ｒ１０、ｖ１及びｗ１は上記と同じ意味を表す。
【００８９】
その他には、たとえば式（ＩＶ−６）又は式（ＩＶ−７）で表されるモノマーが例示される。
【００９０】
0005151942.tif 000037
【００９１】
式（ＩＶ−７）中、ｖ１及びｗ１は上記と同じ意味を表す。
【００９２】
式（ＩＶ−６）で表されるモノマーは、脂環式炭化水素に結合した水酸基を、アクリル酸でエステル化して得られる。
式（ＩＶ−７）で表されるモノマーは、脂環式炭化水素基に結合した水酸基にエチレンオキサイドを反応させて得られた末端水酸基を、アクリル酸でエステル化して得られる。
【００９３】
モノマー（Ｖ）として、さらに具体的には、たとえば式（Ｖ−２）で表されるモノマーが例示される。式（Ｖ−２）で表されるモノマーは、Ａ−ＣＨＤ−４Ｅ（商品名、新中村化学工業（株）製）として市販されている。
【００９４】
0005151942.tif 000038
【００９５】
モノマー（ＩＶ）の含有量は、組成物（１）に含まれる固形分の合計量を１００重量％とした場合、含まれなくてもよいが、たとえば５〜９０重量％、好ましくは１０〜８０重量％、特に好ましくは２０〜７０重量％である。上記範囲内であると、光学フィルムが広い波長域でより一様の偏光変換を行うことが可能になることから好ましい。
【００９６】
モノマー（Ｖ）の含有量は、組成物（１）に含まれる固形分の合計量を１００重量％とした場合、含まれなくてもよいが、たとえば５〜９０重量％、好ましくは１０〜８０重量％、特に好ましくは２０〜７０重量％である。上記範囲内であると、光学フィルムが広い波長域でより一様の偏光変換を行うことが可能になることから好ましい。
【００９７】
組成物（１）が、式（ＶＩ）で表されるモノマー（以下「モノマー（ＶＩ）」という場合がある）を含む組成物であることが好ましい。
0005151942.tif 000039
（式（ＶＩ）中、Ｒ１３及びＲ１４は、それぞれ独立に、水素原子又はメチル基を表し、Ｘ５及びＸ６は、それぞれ独立に、炭素数２〜６のアルキレン基を表す。該アルキレン基に含まれる水素原子は、炭素数１〜６のアルキル基、オキソ基又は水酸基に置換されていてもよい。Ｒ６１〜Ｒ７６は、それぞれ独立に、水素原子、水酸基、ハロゲン原子、炭素数１〜６のアルキル基、炭素数１〜６のアルコキシ基、グリシジルオキシ基、ニトロ基又はシアノ基を表す。ｖ３及びｗ３は、それぞれ独立に、０〜６の整数を表す。）
【００９８】
モノマー（ＶＩ）としては、特に式（ＶＩ−１）で表される化合物が好ましい。
【００９９】
0005151942.tif 000040
【０１００】
式（ＶＩ−１）中、Ｒ１３、Ｒ１４、Ｘ５、Ｘ６、ｖ３及びｗ３は、上記と同じ意味を表す。
【０１０１】
モノマー（ＶＩ）として、さらに具体的には、たとえば式（ＶＩ−２）で表されるモノマーが例示される。式（ＶＩ−２）で表されるモノマーは、Ａ−ＢＰＥＦ（商品名、新中村化学工業（株）製）として市販されている。
【０１０２】
0005151942.tif 000041
【０１０３】
モノマー（ＶＩ）は、ビスフェノールフルオレンの水酸基を、（メタ）アクリル酸でエステル化して得られたものであってもよいし、ビスフェノールフルオレンの水酸基にエチレンオキサイドなどを反応させて得られた末端水酸基を（メタ）アクリル酸でエステル化して得られたものであってもよい。
【０１０４】
モノマー（ＶＩ）の含有量は、組成物（１）に含まれる固形分の合計量を１００重量％とした場合、含まれなくてもよいが、たとえば５〜９０重量％、好ましくは１０〜８０重量％、特に好ましくは２０〜７０重量％である。上記範囲内であると、光学フィルムが広い波長域でより一様の偏光変換を行うことが可能になることから好ましい。
【０１０５】
組成物（１）が、化合物（Ｄ）及びモノマー（Ｉ）〜モノマー（ＶＩ）と共重合可能なモノマー（以下「共重合可能なモノマー」という場合がある）を含む組成物であってもよい。
【０１０６】
共重合可能なモノマーとしては、例えば、酢酸ビニル等のビニルエステル類、（無水）マレイン酸、マレイン酸（ハーフ）エステル、マレイミド等のマレイン酸誘導体類、エチレン、炭素数３〜２０のα−オレフィン化合物、炭素数５〜２０の環状オレフィン、ビニル化合物、３官能以上の多官能光重合性化合物などが挙げられる。
【０１０７】
共重合可能なモノマーとして用いられる炭素数３〜２０のα−オレフィン化合物としては、例えば、プロピレン、１−ブテン、１−ペンテン、１−ヘキセン、１−オクテン、１−デセン、１−ドデセン、１−テトラデセン、１−ヘキサデセン、１−オクタデセン、１−エイコセンのような炭素原子数３〜２０の直鎖状α−オレフィンや、４−メチル−１−ペンテン、３−メチル−１−ペンテン、３−メチル−１−ブテンのような炭素原子数４〜２０の分岐状α−オレフィンなどが挙げられる。
【０１０８】
エチレン及び炭素数３〜２０のα−オレフィン化合物の中でも、エチレン、炭素数が３又は４の直鎖状α−オレフィンであるプロピレン及び１−ブテンが、得られる共重合体をフィルム状に成形した際の柔軟性に優れることから好ましく、特にエチレンが好ましい。
【０１０９】
共重合可能なモノマーとして用いられる環状オレフィンとは、炭素環内に重合性炭素−炭素二重結合を有する化合物である。具体的には、ビシクロ［２，２，１］ヘプト−２−エンや、６−アルキルビシクロ［２，２，１］ヘプト−２−エン、５，６−ジアルキルビシクロ［２，２，１］ヘプト−２−エン、１−アルキルビシクロ［２，２，１］ヘプト−２−エン、７−アルキルビシクロ［２，２，１］ヘプト−２−エンのような、メチル基、エチル基、ブチル基などの炭素数１〜４のアルキル基が導入されたノルボンネン誘導体、ジメタノオクタヒドロナフタレンとも呼ばれているテトラシクロ［４，４，０，１２，５，１７，１０］−３−ドデセン、８−アルキルテトラシクロ［４，４，０，１２，５，１７，１０］−３−ドデセン、８，９−ジアルキルテトラシクロ［４，４，０，１２，５，１７，１０］−３−ドデセンなどのジメタノオクタヒドロナフタレンの８位及び／又は９位に炭素数３以上のアルキル基が導入されたジメタノオクタヒドロナフタレン誘導体、分子内に１個又は複数個のハロゲンが導入されたノルボルネンの誘導体、８位及び／又は９位にハロゲンが導入されたジメタノオクタヒドロナフタレンの誘導体などが挙げられる。
【０１１０】
共重合可能なモノマーとして用いられるビニル化合物としては、酢酸ビニル、（無水）マレイン酸及びマレイミドなどが挙げられる。さらに炭素数５〜２０の脂環式構造を有するビニル化合物が挙げられる。
【０１１１】
共重合可能なモノマーとして用いられる脂環式構造を有するビニル化合物とは、例えば、シクロプロピル基、シクロブチル基、シクロペンチル基、シクロヘキシル基、シクロヘプチル基、シクロオクチル基、シクロデカニル基、ノルボルネニル基、アダマンチル基などの炭素数３〜１２程度の脂環式炭化水素基及びビニル基からなる化合物である。
【０１１２】
共重合可能なモノマーとして用いられる３官能以上の多官能光重合性化合物としては、たとえばペンタエリスリトールテトラアクリレート、ペンタエリスリトールテトラメタクリレート、ジペンタエリスリトールペンタアクリレート、ジペンタエリスリトールペンタメタクリレート、ジペンタエリスリトールヘキサアクリレート、ジペンタエリスリトールヘキサメタクリレートなどが挙げられる。共重合可能なモノマーは、単独でも２種以上を組み合わせて用いてもよい。３官能以上の多官能光重合性化合物は、１種類でも２種類以上の３官能以上の多官能光重合性化合物を用いてもよい。
共重合可能なモノマーは、単独でも２種以上を組み合わせて用いてもよい。共重合可能なモノマーの含有量は、組成物（１）に含まれる固形分の合計量を１００重量％とした場合、含まれなくてもよいが、たとえば５０重量％以下、好ましくは３０重量％以下、特に好ましくは２０重量％以下である。上記範囲内であると、光学フィルムが広い波長域でより一様の偏光変換を行うことが可能になることから好ましい。
【０１１３】
本発明の光学フィルムは、組成物（１）を成膜しさらに延伸して得る。成膜しさらに延伸する工程は、光重合工程を含んでいてもよい。光重合は、成膜したのち延伸する前に行っても、成膜したのち延伸しながら行っても、成膜しさらに延伸したのちに行ってもよい。特に、本発明の光学フィルムは、組成物（１）を、成膜し光重合したのちさらに延伸して得ることが好ましい。
【０１１４】
組成物（１）は、化合物（Ｄ）と、必要に応じて、光重合開始剤（３）、モノマー（Ｉ）〜モノマー（ＩＩＩ）からなる群から選ばれる少なくとも１種のモノマー（１）、モノマー（Ｉ）〜モノマー（ＩＩＩ）からなる群から選ばれる少なくとも１種のモノマー（１）を重合してなる重合体、モノマー（ＶＩ）及びモノマー（Ｖ）からなる群から選ばれる少なくとも１種のモノマー、モノマー（ＶＩ）、共重合可能なモノマー、重合禁止剤、光増感剤、有機溶剤、レベリング剤又は可塑剤とを混合することによって調製される。
【０１１５】
光重合開始剤（３）としては、たとえばベンゾイン類、ベンゾフェノン類、ベンジルケタール類、α−ヒドロキシケトン類、α−アミノケトン類、ヨードニウム塩又はスルホニウム塩等が挙げられ、より具体的には、イルガキュア（Irgacure）９０７、イルガキュア１８４、イルガキュア６５１、イルガキュア２５０、イルガキュア３６９（以上、全てチバ・ジャパン（株）製）、セイクオールＢＺ、セイクオールＺ、セイクオールＢＥＥ（以上、全て精工化学（株）製）、カヤキュアー（kayacure）ＢＰ１００（日本化薬（株）製）、カヤキュアーＵＶＩ−６９９２（ダウ社製）、アデカオプトマーＳＰ−１５２又はアデカオプトマーＳＰ−１７０（以上、全て（株）ＡＤＥＫＡ）などを挙げることができる。
【０１１６】
また光重合開始剤（３）の使用量は、たとえば化合物（Ｄ）及びモノマー（Ｉ）〜モノマー（ＶＩ）の合計量１００重量部に対して、０．１重量部〜３０重量部であり、好ましくは０．５重量部〜１０重量部である。上記範囲内であれば、透過率を低下することなく、モノマーを重合させることができる。
【０１１７】
組成物（１）は、モノマー（Ｉ）〜モノマー（ＶＩ）及び化合物（Ｄ）の重合を制御し、得られる光学フィルムの安定性を向上させるために、重合禁止剤を含有していてもよい。重合禁止剤としては、たとえばハイドロキノン又はアルキルエーテル等の置換基を有するハイドロキノン類、ブチルカテコール等のアルキルエーテル等の置換基を有するカテコール類、ピロガロール類、２，２、６，６−テトラメチル−１−ピペリジニルオキシラジカル等のラジカル補足剤、チオフェノール類、β−ナフチルアミン類あるいはβ−ナフトール類等を挙げることができる。
重合禁止剤の使用量は、たとえば化合物（Ｄ）及びモノマー（Ｉ）〜モノマー（ＶＩ）の合計量１００重量部に対して、０．１重量部〜３０重量部であり、好ましくは０．５重量部〜１０重量部である。上記範囲内であれば、透過率を低下することなく、化合物（Ｄ）及びモノマー（Ｉ）〜モノマー（ＶＩ）を重合させることができる。
【０１１８】
組成物（１）は、光重合開始剤の反応を高感度化するために光増感剤を含有していてもよい。光増感剤としては、たとえばキサントン又はチオキサントン等のキサントン類、アントラセン又はアルキルエーテルなどの置換基を有するアントラセン類、フェノチアジンあるいはルブレンを挙げることができる。
光増感剤の使用量としては、化合物（Ｄ）及びモノマー（Ｉ）〜モノマー（ＶＩ）の合計量１００重量部に対して、たとえば０．１重量部〜３０重量部であり、好ましくは０．５重量部〜１０重量部である。上記範囲内であれば、透過率を低下することなく、高感度に化合物（Ｄ）及びモノマー（Ｉ）〜モノマー（ＶＩ）を重合させることができる。
【０１１９】
組成物（１）は、レベリング剤を含んでいてもよい。レベリング剤としては、たとえばトーレシリコーンＤＣ３ＰＡ、同ＳＨ７ＰＡ、同ＤＣ１１ＰＡ、同ＳＨ２１ＰＡ、同ＳＨ２８ＰＡ、同２９ＳＨＰＡ、同ＳＨ３０ＰＡ、ポリエーテル変性シリコンオイルＳＨ８４００（トーレシリコーン（株）製）、ＫＰ３２１、ＫＰ３２２、ＫＰ３２３、ＫＰ３２４、ＫＰ３２６、ＫＰ３４０、ＫＰ３４１（信越シリコーン製）、ＴＳＦ４００、ＴＳＦ４０１、ＴＳＦ４１０、ＴＳＦ４３００、ＴＳＦ４４４０、ＴＳＦ４４４５、ＴＳＦ−４４４６、ＴＳＦ４４５２、ＴＳＦ４４６０（ジーイー東芝シリコーン（株）製）、フロリナート（商品名）ＦＣ４３０、同ＦＣ４３１（住友スリーエム（株）製）、メガファック（商品名）Ｆ１４２Ｄ、同Ｆ１７１、同Ｆ１７２、同Ｆ１７３、同Ｆ１７７、同Ｆ１８３、同Ｒ３０（大日本インキ化学工業（株）製）、エフトップ（商品名）ＥＦ３０１、同ＥＦ３０３、同ＥＦ３５１、同ＥＦ３５２（新秋田化成（株）製）、サーフロン（商品名）Ｓ３８１、同Ｓ３８２、同ＳＣ１０１、同ＳＣ１０５（旭硝子（株）製）、Ｅ５８４４（（株）ダイキンファインケミカル研究所製）、ＢＭ−１０００、ＢＭ−１１００（いずれも商品名：ＢＭ  Ｃｈｅｍｉｅ社製）、メガファック（商品名）Ｒ０８、同ＢＬ２０、同Ｆ４７５、同Ｆ４７７又は同Ｆ４４３（大日本インキ化学工業（株）製）などが挙げられる。
レベリング剤を用いることにより、得られるフィルム（膜）を平滑化することができる。さらに成膜の製造過程で、組成物（１）の流動性を制御したり、モノマーを重合して得られるフィルムの架橋密度を調整したりすることができる。
レベリング剤の含有量は、たとえば化合物（Ｄ）、必要に応じて含有されるモノマー（Ｉ）〜モノマー（ＶＩ）、光重合開始剤（３）及び共重合可能なモノマーの合計１００重量部に対して、０．００１重量部〜２．０重量部であり、好ましくは０．００５重量部〜１．５重量部である。上記範囲内であれば、透過率を低下することなく、モノマーを重合させることができる。
【０１２０】
組成物（１）には、可塑剤が含有されていてもよい。可塑剤としては、リン酸エステル、カルボン酸エステル又はグリコール酸エステルが用いられる。リン酸エステルの例には、トリフェニルホスフェート（ＴＰＰ）、トリクレジルホスフェート（ＴＣＰ）、クレジルジフェニルホスフェート、オクチルジフェニルホスフェート、ジフェニルビフェニルホスフェート、トリオクチルホスフェート又はトリブチルホスフェートが含まれる。
前記カルボン酸エステルとしては、フタル酸エステル又はクエン酸エステルが代表的である。前記フタル酸エステルの例には、ジメチルフタレート（ＤＭＰ）、ジエチルフタレート（ＤＥＰ）、ジブチルフタレート（ＤＢＰ）、ジオクチルフタレート（ＤＯＰ）、ジフェニルフタレート（ＤＰＰ）又はジエチルヘキシルフタレート（ＤＥＨＰ）が含まれる。前記クエン酸エステルの例には、Ｏ−アセチルクエン酸トリエチル（ＯＡＣＴＥ）、Ｏ−アセチルクエン酸トリブチル（ＯＡＣＴＢ）、クエン酸アセチルトリエチル又はクエン酸アセチルトリブチルが例示される。
その他のカルボン酸エステルとしては、オレイン酸ブチル、リシノール酸メチルアセチル、セバシン酸ジブチル、種々のトリメリット酸エステルが例示される。
【０１２１】
グリコール酸エステルとしては、トリアセチン、トリブチリン、ブチルフタリルブチルグリコレート、エチルフタリルエチルグリコレート、メチルフタリルエチルグリコレート又はブチルフタリルブチルグリコレートなどが例示される。またトリメチロールプロパントリベンゾエート、ペンタエリスリトールテトラベンゾエート、ジトリメチロールプロパンテトラアセテート、ジトリメチロールプロパンテトラプロピオネート、ペンタエリスリトールテトラアセテート、ソルビトールヘキサアセテート、ソルビトールヘキサプロピオネート、ソルビトールトリアセテートトリプロピオネート、イノシトールペンタアセテート又はソルビタンテトラブチレート等も好例として挙げられる。
【０１２２】
可塑剤としては、中でもトリフェニルホスフェート、トリクレジルホスフェート、クレジルジフェニルホスフェート、トリブチルホスフェート、ジメチルフタレート、ジエチルフタレート、ジブチルフタレート、ジオクチルフタレート、ジエチルヘキシルフタレート、トリアセチン、エチルフタリルエチルグリコレート、トリメチロールプロパントリベンゾエート、ペンタエリスリトールテトラベンゾエート、ジトリメチロールプロパンテトラアセテート、ペンタエリスリトールテトラアセテート、ソルビトールヘキサアセテート、ソルビトールヘキサプロピオネート又はソルビトールトリアセテートトリプロピオネート等が好ましく、特にトリフェニルホスフェート、ジエチルフタレート、エチルフタリルエチルグリコレート、トリメチロールプロパントリベンゾエート、ペンタエリスリトールテトラベンゾエート、ジトリメチロールプロパンテトラアセテート、ソルビトールヘキサアセテート、ソルビトールヘキサプロピオネート又はソルビトールトリアセテートトリプロピオネートが好ましい。
【０１２３】
可塑剤は１種でもよいし２種以上併用してもよい。可塑剤の添加量は、本発明のフィルム特性を大きく損ねない範囲で適宜、選択されればよく、たとえば組成物（１）の固形分の総量に対して０．１〜３０重量％程度である。
可塑剤の具体例は、特開平１１−１２４４４５号公報記載の（ジ）ペンタエリスリトールエステル類、特開平１１−２４６７０４号公報記載のグリセロールエステル類、特開２０００−６３５６０号公報記載のジグリセロールエステル類、特開平１１−９２５７４号公報記載のクエン酸エステル類、特開平１１−９０９４６号公報記載の置換フェニルリン酸エステル類として知られている。
【０１２４】
有機溶剤としては、たとえばエーテル類、芳香族炭化水素類、ケトン類、アルコール類、エステル類又はアミド類などが挙げられる。
エーテル類としては、たとえばテトラヒドロフラン、テトラヒドロピラン、１，４−ジオキサン、エチレングリコールモノメチルエーテル、エチレングリコールモノエチルエーテル、エチレングリコールモノプロピルエーテル、エチレングリコールモノブチルエーテル、ジエチレングリコールモノメチルエーテル、ジエチレングリコールモノエチルエーテル、ジエチレングリコールモノブチルエーテル、ジエチレングリコールジメチルエーテル、ジエチレングリコールジエチルエーテル、ジエチレングリコールジプロピルエーテル、ジエチレングリコールジブチルエーテル、プロピレングリコールモノメチルエーテルアセテート、プロピレングリコールモノエチルエーテルアセテート、プロピレングリコールモノプロピルエーテルアセテート、メチルセロソルブアセテート、エチルセロソルブアセテート、エチルカルビトールアセテート、ブチルカルビトールアセテート、プロピレングリコールメチルエーテルアセテート、メトキシブチルアセテート、メトキシペンチルアセテート、アニソール、フェネトール又はメチルアニソールなどが挙げられる。
【０１２５】
芳香族炭化水素類としては、たとえばベンゼン、トルエン、キシレン又はメシチレンなどが挙げられる。
ケトン類としては、たとえばアセトン、２−ブタノン、２−ヘプタノン、３−ヘプタノン、４−ヘプタノン、４−メチル−２−ペンタノン、シクロペンタノン又はシクロヘキサノンなどが挙げられる。
アルコール類としては、例えば、メタノール、エタノール、プロパノール、ブタノール、ヘキサノール、シクロヘキサノール、エチレングリコール又はグリセリンなどが挙げられる。
【０１２６】
エステル類としては、たとえば酢酸エチル、酢酸−ｎ−ブチル、酢酸イソブチル、ギ酸アミル、酢酸イソアミル、酢酸イソブチル、プロピオン酸ブチル、酪酸イソプロピル、酪酸エチル、酪酸ブチル、アルキルエステル類、乳酸メチル、乳酸エチル、オキシ酢酸メチル、オキシ酢酸エチル、オキシ酢酸ブチル、メトキシ酢酸メチル、メトキシ酢酸エチル、メトキシ酢酸ブチル、エトキシ酢酸メチル、エトキシ酢酸エチル、３−オキシプロピオン酸メチル、３−オキシプロピオン酸エチル、３−メトキシプロピオン酸メチル、３−メトキシプロピオン酸エチル、３−エトキシプロピオン酸メチル、３−エトキシプロピオン酸エチル、２−オキシプロピオン酸メチル、２−オキシプロピオン酸エチル、２−オキシプロピオン酸プロピル、２−メトキシプロピオン酸メチル、２−メトキシプロピオン酸エチル、２−メトキシプロピオン酸プロピル、２−エトキシプロピオン酸メチル、２−エトキシプロピオン酸エチル、２−オキシ−２−メチルプロピオン酸メチル、２−オキシ−２−メチルプロピオン酸エチル、２−メトキシ−２−メチルプロピオン酸メチル、２−エトキシ−２−メチルプロピオン酸エチル、ピルビン酸メチル、ピルビン酸エチル、ピルビン酸プロピル、アセト酢酸メチル、アセト酢酸エチル、２−オキソブタン酸メチル、２−オキソブタン酸エチル、３−メトキシブチルアセテート、３−メチル−３−メトキシブチルアセテート又はγ−ブチロラクトンなどが挙げられる。
【０１２７】
アミド類としては、たとえばＮ，Ｎ−ジメチルホルムアミド又はＮ，Ｎ−ジメチルアセトアミドなどが挙げられる。
その他の溶剤としては、例えば、Ｎ−メチルピロリドン又はジメチルスルホオキシドなどが挙げられる。
溶剤は、それぞれ単独で又は２種類以上を組み合わせて用いることができる。
組成物（１）を製造する際の有機溶剤の量は、化合物（Ｄ）及びモノマー（Ｉ）〜モノマー（ＶＩ）の合計濃度が、１０重量％以上、好ましくは２０〜５０重量％に調製される量である。
【０１２８】
モノマー（Ｉ）〜モノマー（ＩＩＩ）からなる群より選ばれる少なくとも１種のモノマー（１）を、予め重合した重合体（以下「重合体（１）」という場合がある）として組成物中に含んでいてもよい。重合体（１）の共重合形式としては、ランダム形式またはブロック形式などが挙げられるが、重合体（１）を構成する構造単位がそれぞれドメインを形成しない程度にブロック形式が少量であると、得られる光学フィルムの透明性が向上することから好ましい。
【０１２９】
重合体（１）の調製方法としては、たとえばモノマー（Ｉ）〜モノマー（ＩＩＩ）と溶剤とを混合して、通常１０重量％以上、好ましくは２０〜４０重量％の濃度の溶液を調製し、窒素雰囲気下にて、溶液に重合開始剤を加えて、２０〜１００℃程度、好ましくは４０〜９０℃程度、特に好ましくは６０〜８０℃程度に加熱しながら、１〜２４時間程度攪拌して、重合体（１）を含む溶液を得る方法などが挙げられる。また反応を制御するために、用いるモノマーや重合開始剤を重合中に添加したり、有機溶剤に溶解したのち添加したりしてもよい。
【０１３０】
またエチレンまたはプロピレンなどの気体の共重合可能なモノマーを用いる場合には、窒素に代えて、かかる共重合可能なモノマー雰囲気下、好ましくは、加圧下で製造すればよい。
【０１３１】
重合開始剤としては、たとえば２，２’−アゾビスイソブチロニトリル、２，２’−アゾビス（２−メチルブチロニトリル）、１，１’−アゾビス（シクロヘキサン−１−カルボニトリル）、２，２’−アゾビス（２，４−ジメチルバレロニトリル）、２，２’−アゾビス（２，４−ジメチル−４−メトキシバレロニトリル）、ジメチル−２，２’−アゾビス（２−メチルプロピオネート）または２，２’−アゾビス（２−ヒドロキシメチルプロピオニトリル）などのアゾ系化合物；ラウリルパーオキサイド、ｔｅｒｔ−ブチルハイドロパーオキサイド、過酸化ベンゾイル、ｔｅｒｔ−ブチルパーオキシベンゾエート、クメンヒドロパーオキシド、ジイソプロピルパーオキシジカーボネート、ジ−ｎ−プロピルパーオキシジカーボネート、ｔｅｒｔ−ブチルパーオキシネオデカノエート、ｔｅｒｔ−ブチルパーオキシピバレートまたは（３，５，５−トリメチルヘキサノイル）パーオキシドなどの有機過酸化物；過硫酸カリウム、過硫酸アンモニウムまたは過酸化水素など無機過酸化物等が挙げられる。また熱重合開始剤と還元剤を併用したレドックス系開始剤なども重合開始剤として使用し得る。
【０１３２】
有機溶剤としては、たとえばトルエンまたはキシレン等の芳香族炭化水素類；酢酸エチル、酢酸ブチル、エチレングリコールモノメチルエーテルアセテート、エチレングリコールモノエチルエーテルアセテート、プロピレングリコールモノメチルエーテルアセテートまたはプロピレングリコールモノエチルエーテルアセテート等のエステル類；ｎ−プロピルアルコールまたはイソプロピルアルコール等の脂肪族アルコール類；メチルエチルケトンまたはメチルイソブチルケトン等のケトン類などが挙げられる。
【０１３３】
本発明の光学フィルムは、通常、組成物（１）を成膜（フィルム化）し、得られた膜状物をさらに延伸することによって製造される。成膜工程と延伸工程との間で、光重合させることが好ましい。組成物（１）の膜状物を形成する方法としては、たとえば、組成物（１）を含む溶液を平滑な面にキャストして溶剤を留去する溶剤キャスト法、組成物（１）を溶融押出機などでフィルム状に押出成形する溶融押出法などが挙げられる。特に溶剤キャスト法は組成物（１）を含む溶液をそのまま成膜できることから好ましい。
【０１３４】
光重合方法としては、組成物（１）を紫外光（ＵＶ）によって光重合して硬化させる。紫外光の発生源としては、蛍光ケミカルランプ、ブラックライト、低圧、高圧、超高圧水銀ランプ、メタルハライドランプ、太陽光線などが例示される。紫外光の照射強度は、終始一定の強度でも行ってよいし、硬化途中で強度を変化させることにより、硬化後の物性を微調整することもできる。
【０１３５】
また、延伸方法としては、たとえば、テンター法による延伸法、ロール間延伸による延伸法などが挙げられる。
延伸は、一軸延伸でも二軸延伸のいずれでもよく、縦延伸でも横延伸のいずれでもよい。特に生産性の観点から、二軸延伸及び横一軸延伸が好ましく、特に横一軸延伸が好ましい。
【０１３６】
光学フィルムを透過する光の波長４５０ｎｍのレターデーション［Ｒｅ（４５０）］と波長５５０ｎｍのレターデーション［Ｒｅ（５５０）］との比（［Ｒｅ（４５０）］／［Ｒｅ（５５０）］）は波長分散係数αと定義され、光学フィルムが広い波長域において一様の偏光変換を行うためには、光学フィルムの波長分散係数αが１．００未満である波長分散特性を有することが好ましい。かくして得られた本発明の光学フィルムは、通常、波長分散係数αが１．００未満である。
光学フィルムを透過する光の波長νｎｍにおける位相差値Ｒｅ（ν）は、通常Ｒｅ（４５０）＜Ｒｅ（５５０）＜Ｒｅ（６５０）の関係を充足するなど、３００〜７００ｎｍ可視領域全般で右上がりの分散を示すことから、広い波長域で一様の偏光変換を行うことができる。
【０１３７】
本発明の光学フィルムは、広い波長域において一様の偏光変換が可能であるため、λ／２板又はλ／４板などの位相差板や、視野角向上フィルムなどとして用いられる。また光学フィルムがλ／４板であれば、それを直線偏光板と組み合わせて広波長域の円偏光板とすることができ、またλ／２板であれば、それを直線偏光板と組み合わせて広波長域の偏光回転素子とすることができる。したがって、各種液晶表示装置、陰極線管（ＣＲＴ）、タッチパネル、エレクトロルミネセンス（ＥＬ）ランプ等における反射防止フィルター、さらには液晶プロジェクターなどに使用することができる。
本発明の位相差板は、このように上記の光学フィルムからなり、広い波長域において一様の偏光変換が可能である。
【実施例】
【０１３８】
以下、実施例により本発明を更に詳細に説明する。例中の「％」及び「部」は、特記ない限り、重量％及び重量部である。
【０１３９】
（波長分散特性）
合成した樹脂から溶剤キャスト法によって膜状物を作製した。該膜状物を温調付オートグラフ（（株）東洋精機製作所製、ストログラフＴ）によって延伸し、本発明の光学フィルムを作製した。光学フィルムの膜厚は厚み計（仙台ニコン（株）製）で測定し、４５０ｎｍから７５０ｎｍの波長範囲において、波長分散特性を自動複屈折計（ＫＯＢＲＡ−ＷＲ、王子計測機器（株）製）を用いて測定した。
【０１４０】
（光学異方性）
延伸によって重合体主鎖を一軸配向させた際に、その配向方向と屈折率が最大になる方向が異なる（たとえば直交する場合など）光学異方性を有する場合、負の複屈折性を有している。一方、配向方向と屈折率が最大になる方向が一致する、またはほぼ一致する（たとえば配向方向と屈折率が最大になる方向との差が１０度以内の場合など）場合、正の複屈折性を有している。屈折率が最大になる方向は自動複屈折計より求められる。
【０１４１】
（実施例１）
式（Ｄ−２−１）で表される化合物（Ａ−ＬＥＮ−１０、新中村化学工業（株）製）［化合物（Ｄ）］１５部、メチルメタクリレート［モノマー（ＩＩＩ）］２５部、Ｎ−ビニルカルバゾール［モノマー（Ｉ）］１部を、光重合開始剤（３）（2-Methyl-1-4-(methylthio)pheny-2-morpholino-propan-1-one、イルガキュア９０７、チバ・ジャパン（株）製）０．２部、プロピレングリコールモノメチルエーテルアセテート１０部、メガファック（商品名）Ｆ４７５（大日本インキ化学工業（株）製）０．６５部を混合溶解した後、得られた溶液を、ポリエチレンテレフタレート製の離型フィルム上に、３００μｍのギャップのアプリケーターで塗布、ＵＶ照射（コンベア型ＵＶ露光装置：高圧水銀ランプ：１回の照射当たり２００ｍＪ／ｃｍ２：３６５ｎｍ）を３回行った後、さらに温度調節オートグラフ延伸機を使用して１．８倍延伸し光学フィルムを得た。得られた光学フィルムを、４５０ｎｍから７５０ｎｍの波長範囲において、自動複屈折計（ＫＯＢＲＡ−ＷＲ、王子計測機器（株）製）を用いて波長分散特性を測定した。該光学フィルムは、フィルム厚：４６μｍ、正の複屈折性で、Ｒｅ（５５０）＝１０２ｎｍ、Ｒｅ（４５０）／Ｒｅ（５５０）＝０．８８、Ｒｅ（５００）／Ｒｅ（５５０）＝０．９４、Ｒｅ（６００）／Ｒｅ（５５０）＝１．０６、Ｒｅ（６５０）／Ｒｅ（５５０）＝１．１０、Ｒｅ（７５０）／Ｒｅ（５５０）＝１．１５の光学特性であった。
【０１４２】
0005151942.tif 000042
【０１４３】
（実施例２）
Ａ−ＬＥＮ−１０［化合物（Ｄ）］１５部、メチルメタクリレート［モノマー（ＩＩＩ）］２５部を式（Ｄ−１−１）で表される化合物（ベンジルメタクリレート）［化合物（Ｄ）］１７部に変更する以外は、実施例１と同様にして光学フィルムを得た。該光学フィルムは、フィルム厚：４９μｍ、正の複屈折性で、Ｒｅ（５５０）＝４２ｎｍ、Ｒｅ（４５０）／Ｒｅ（５５０）＝０．９４、Ｒｅ（５００）／Ｒｅ（５５０）＝０．９７、Ｒｅ（６００）／Ｒｅ（５５０）＝１．０３、Ｒｅ（６５０）／Ｒｅ（５５０）＝１．０５、Ｒｅ（７５０）／Ｒｅ（５５０）＝１．０７の光学特性であった。
【０１４４】
0005151942.tif 000043
【０１４５】
（実施例３）
Ａ−ＬＥＮ−１０［化合物（Ｄ）］１５部、メチルメタクリレート［モノマー（ＩＩＩ）］２５部をＡ−ＬＥＮ−１０［化合物（Ｄ）］１９部に変更する以外は、実施例１と同様にして光学フィルムを得た。該光学フィルムは、フィルム厚：４５μｍ、正の複屈折性で、Ｒｅ（５５０）＝４８ｎｍ、Ｒｅ（４５０）／Ｒｅ（５５０）＝０．９２、Ｒｅ（５００）／Ｒｅ（５５０）＝０．９６、Ｒｅ（６００）／Ｒｅ（５５０）＝１．０４、Ｒｅ（６５０）／Ｒｅ（５５０）＝１．０７、Ｒｅ（７５０）／Ｒｅ（５５０）＝１．１１の光学特性であった。
（実施例４）
Ｎ−ビニルカルバゾール［モノマー（Ｉ）］１部を、Ｎ，Ｎ−ジメチルアクリルアミド［モノマー（ＩＩ）］２４部に変更する以外は、実施例１と同様にして光学フィルムを得た。該光学フィルムは、フィルム厚：５２μｍ、正の複屈折性で、Ｒｅ（５５０）＝３９ｎｍ、Ｒｅ（４５０）／Ｒｅ（５５０）＝０．９５、Ｒｅ（５００）／Ｒｅ（５５０）＝０．９８、Ｒｅ（６００）／Ｒｅ（５５０）＝１．０２、Ｒｅ（６５０）／Ｒｅ（５５０）＝１．０４、Ｒｅ（７５０）／Ｒｅ（５５０）＝１．０６の光学特性であった。
（実施例５）
攪拌機、温度計および還流冷却器を備えた反応槽に、メチルメタクリレート［モノマー（ＩＩＩ）］５００部、プロピレングリコールモノメチルエーテルアセテート１４３０部を混合し溶解させ、その後、７０℃に昇温させた。その後、重合開始剤（アゾビスイソブチロニトリル）２．２３部を添加し、７０℃で攪拌し、バインターポリマーを含有する溶液を得た。得られた溶液（バインダーポリマー）７０部に、ベンジルメタクリレート［化合物（Ｄ）］１７部、Ｎ−ビニルカルバゾール［モノマー（Ｉ）］１部、光重合開始剤（３）（2-Methyl-1-4-(methylthio)pheny-2-morpholino-propan-1-one、イルガキュア９０７、チバ・ジャパン（株）製）１．０部、ポリエーテル変性シリコンオイルＳＨ８４００（トーレシリコーン（株）製）０．５０部を混合溶解した後、得られた溶液を、ポリエチレンテレフタレート製の離型フィルム上に、３００μｍのギャップのアプリケーターで塗布、１００℃で３０分乾燥し、ＵＶ照射（コンベア型ＵＶ露光装置：高圧水銀ランプ：１回の照射当たり２００ｍＪ／ｃｍ２：３６５ｎｍ）を１回行った後、さらに温度調節オートグラフ延伸機を使用して１．８倍延伸し光学フィルムを得た。得られた光学フィルムを、４５０ｎｍから７５０ｎｍの波長範囲において、自動複屈折計（ＫＯＢＲＡ−ＷＲ、王子計測機器（株）製）を用いて波長分散特性を測定した。該光学フィルムは、フィルム厚：６９μｍ、正の複屈折性で、Ｒｅ（５５０）＝７２ｎｍ、Ｒｅ（４５０）／Ｒｅ（５５０）＝０．９０、Ｒｅ（５００）／Ｒｅ（５５０）＝０．９５、Ｒｅ（６００）／Ｒｅ（５５０）＝１．０４、Ｒｅ（６５０）／Ｒｅ（５５０）＝１．０８、Ｒｅ（７５０）／Ｒｅ（５５０）＝１．１２の光学特性であった。
【０１４６】
（実施例６）
ベンジルメタクリレート［化合物（Ｄ）］１７部をＡ−ＬＥＮ−１０［化合物（Ｄ）］１９部に変更する以外は、実施例５と同様にして光学フィルムを得た。該光学フィルムは、フィルム厚：７２μｍ、正の複屈折性で、Ｒｅ（５５０）＝１１１ｎｍ、Ｒｅ（４５０）／Ｒｅ（５５０）＝０．８６、Ｒｅ（５００）／Ｒｅ（５５０）＝０．９３、Ｒｅ（６００）／Ｒｅ（５５０）＝１．０６、Ｒｅ（６５０）／Ｒｅ（５５０）＝１．１２、Ｒｅ（７５０）／Ｒｅ（５５０）＝１．２０の光学特性であった。
【０１４７】
（実施例７）
ベンジルメタクリレート［化合物（Ｄ）］１７部を、Ａ−ＬＥＮ−１０［化合物（Ｄ）］１５部、メチルメタクリレート［モノマー（ＩＩＩ）］５部に変更する以外は、実施例５と同様にして光学フィルムを得た。該光学フィルムは、フィルム厚：７２μｍ、正の複屈折性で、Ｒｅ（５５０）＝１４０ｎｍ、Ｒｅ（４５０）／Ｒｅ（５５０）＝０．８９、Ｒｅ（５００）／Ｒｅ（５５０）＝０．９５、Ｒｅ（６００）／Ｒｅ（５５０）＝１．０５、Ｒｅ（６５０）／Ｒｅ（５５０）＝１．１０、Ｒｅ（７５０）／Ｒｅ（５５０）＝１．１７の光学特性であった。
【０１４８】
（実施例８）
Ｎ−ビニルカルバゾール［モノマー（Ｉ）］１部を、Ｎ，Ｎ−ジメチルアクリルアミド［モノマー（ＩＩ）］２４部に変更する以外は、実施例５と同様にして光学フィルムを得た。該光学フィルムは、フィルム厚：５９μｍ、正の複屈折性で、Ｒｅ（５５０）＝７１ｎｍ、Ｒｅ（４５０）／Ｒｅ（５５０）＝０．９４、Ｒｅ（５００）／Ｒｅ（５５０）＝０．９７、Ｒｅ（６００）／Ｒｅ（５５０）＝１．０３、Ｒｅ（６５０）／Ｒｅ（５５０）＝１．０５、Ｒｅ（７５０）／Ｒｅ（５５０）＝１．０９の光学特性であった。
【０１４９】
（実施例９）
攪拌機、温度計および還流冷却器を備えた反応槽に、メチルメタクリレート［モノマー（ＩＩＩ）］４００部、Ｎ−ビニルカルバゾール［モノマー（Ｉ）］１９３部、プロピレングリコールモノメチルエーテルアセテート１１０３部を混合し溶解させ、その後、７０℃に昇温させた。その後、重合開始剤（アゾビスイソブチロニトリル）２．４６部を添加した後、同温度で攪拌し、重合体（１）を含有するプロピレングリコールモノメチルエーテルアセテート溶液を得た。得られた溶液１００部に、Ａ−ＬＥＮ−１０［化合物（Ｄ）］２５部、光重合開始剤（３）（2-Methyl-1-4-(methylthio)pheny-2-morpholino-propan-1-one、イルガキュア９０７、チバ・ジャパン（株）製）１．０部、ポリエーテル変性シリコンオイルＳＨ８４００（トーレシリコーン（株）製）０．０５部を混合溶解したのち、得られた溶液を、ポリエチレンテレフタレート製の離型フィルム上に、３００μｍのギャップのアプリケーターで塗布して、１００℃で３０分乾燥し、ＵＶ照射（コンベア型ＵＶ露光装置：高圧水銀ランプ：１回の照射当たり２００ｍＪ／ｃｍ２：３６５ｎｍ）を１回行った後、温度調節オートグラフ延伸機を使用して１．８倍延伸し光学フィルムを得た。得られた光学フィルムを、４５０ｎｍから７５０ｎｍの波長範囲において、自動複屈折計（ＫＯＢＲＡ−ＷＲ、王子計測機器（株）製）を用いて波長分散特性を測定した。該光学フィルムは、フィルム厚：６２μｍ、正の複屈折性で、Ｒｅ（５５０）＝９０ｎｍ、Ｒｅ（４５０）／Ｒｅ（５５０）＝０．８６、Ｒｅ（５００）／Ｒｅ（５５０）＝０．９３、Ｒｅ（６００）／Ｒｅ（５５０）＝１．０６、Ｒｅ（６５０）／Ｒｅ（５５０）＝１．１０、Ｒｅ（７５０）／Ｒｅ（５５０）＝１．１４の光学特性であった。
【０１５０】
（実施例１０）
Ａ−ＬＥＮ−１０［化合物（Ｄ）］を、ベンジルメタクリレート［化合物（Ｄ）］に変更する以外は、実施例９と同様にして光学フィルムを得た。該光学フィルムは、フィルム厚：５９μｍ、正の複屈折性で、Ｒｅ（５５０）＝４７ｎｍ、Ｒｅ（４５０）／Ｒｅ（５５０）＝０．９２、Ｒｅ（５００）／Ｒｅ（５５０）＝０．９６、Ｒｅ（６００）／Ｒｅ（５５０）＝１．０４、Ｒｅ（６５０）／Ｒｅ（５５０）＝１．０７、Ｒｅ（７５０）／Ｒｅ（５５０）＝１．１０の光学特性であった。
【０１５１】
（実施例１１）
Ｎ−ビニルカルバゾール［モノマー（Ｉ）］１９３部をＮ−ビニルカルバゾール［モノマー（Ｉ）］９７部、Ｎ，Ｎ−ジエチルアクリルアミド［モノマー（ＩＩ）］１４７部に変更する以外は、実施例９と同様にして光学フィルムを得た。該光学フィルムは、フィルム厚：６８μｍ、正の複屈折性で、Ｒｅ（５５０）＝６５ｎｍ、Ｒｅ（４５０）／Ｒｅ（５５０）＝０．８９、Ｒｅ（５００）／Ｒｅ（５５０）＝０．９５、Ｒｅ（６００）／Ｒｅ（５５０）＝１．０４、Ｒｅ（６５０）／Ｒｅ（５５０）＝１．０７、Ｒｅ（７５０）／Ｒｅ（５５０）＝１．０９の光学特性であった。
【０１５２】
（実施例１２）
攪拌機、温度計及び還流冷却器を備えた反応槽に、メチルメタクリレート［モノマー（ＩＩＩ）］５００部、プロピレングリコールモノメチルエーテルアセテート１４３０部を混合し溶解させ、その後、７０℃に昇温させた。その後、重合開始剤（アゾビスイソブチロニトリル）２．２３部を添加し、７０℃で攪拌し、得られた溶液（バインダーポリマー）７．０部に、式（ＩＶ−４）で表されるモノマー（ＤＣＰ、新中村化学工業（株）製）［モノマー（ＩＶ）］１.２部、Ａ−ＬＥＮ−１０［化合物（Ｄ）］３．８部、光重合開始剤（３）（イルガキュア１８４、チバ・ジャパン（株）製）０．１部、ポリエーテル変性シリコンオイルＳＨ８４００（トーレシリコーン（株）製）０．０５部を混合溶解したのち、得られた溶液を、ポリエチレンテレフタレート製の離型フィルム上に、３００μｍのギャップのアプリケーターで塗布、１００℃で３０分乾燥し、ＵＶ照射（コンベア型ＵＶ露光装置：高圧水銀ランプ：１回の照射当たり２００ｍＪ／ｃｍ２：３６５ｎｍ）を１回行った後、さらに温度調節オートグラフ延伸機を使用して１．８倍延伸し光学フィルムを得た。得られた光学フィルムを、４５０ｎｍから７５０ｎｍの波長範囲において、自動複屈折計（ＫＯＢＲＡ−ＷＲ、王子計測機器（株）製）を用いて波長分散特性を測定した。該光学フィルムは、フィルム厚：６９μｍ、正の複屈折性で、Ｒｅ（５５０）＝９４ｎｍ、Ｒｅ（４５０）／Ｒｅ（５５０）＝０．９０、Ｒｅ（５００）／Ｒｅ（５５０）＝０．９５、Ｒｅ（６００）／Ｒｅ（５５０）＝１．０４、Ｒｅ（６５０）／Ｒｅ（５５０）＝１．０６、Ｒｅ（７５０）／Ｒｅ（５５０）＝１．０８の光学特性であった。
【０１５３】
0005151942.tif 000044
【０１５４】
（実施例１３）
ＤＣＰ［モノマー（ＩＶ）］１．２部を、式（Ｖ−２）で表されるモノマー（Ａ−ＣＨＤ−４Ｅ、新中村化学工業（株）製）［モノマー（Ｖ）］１．０部に変更する以外は、実施例１２と同様にして光学フィルムを得た。該光学フィルムは、フィルム厚：６２μｍ、正の複屈折性で、Ｒｅ（５５０）＝９８ｎｍ、Ｒｅ（４５０）／Ｒｅ（５５０）＝０．８８、Ｒｅ（５００）／Ｒｅ（５５０）＝０．９４、Ｒｅ（６００）／Ｒｅ（５５０）＝１．０５、Ｒｅ（６５０）／Ｒｅ（５５０）＝１．０８、Ｒｅ（７５０）／Ｒｅ（５５０）＝１．１１の光学特性であった。
【０１５５】
0005151942.tif 000045
【０１５６】
（実施例１４）
Ａ−ＣＨＤ−４Ｅ［モノマー（Ｖ）］４部、Ａ−ＬＥＮ−１０［化合物（Ｄ）］１６部、光重合開始剤（３）（イルガキュア１８４、チバ・ジャパン（株）製）０．２部、プロピレングリコールモノメチルエーテルアセテート１０部、メガファック（商品名）Ｆ４７５（大日本インキ化学工業（株）製）０．５部を混合溶解したのち、得られた溶液を、ポリエチレンテレフタレート製の離型フィルム上に、３００μｍのギャップのアプリケーターで塗布し、ＵＶ照射（コンベア型ＵＶ露光装置：高圧水銀ランプ：１回の照射当たり２００ｍＪ／ｃｍ２：３６５ｎｍ）を１回行う以外には、実施例１２と同様にして光学フィルムを得た。該光学フィルムは、フィルム厚：３２μｍ、正の複屈折性で、Ｒｅ（５５０）＝８２ｎｍ、Ｒｅ（４５０）／Ｒｅ（５５０）＝０．８８、Ｒｅ（５００）／Ｒｅ（５５０）＝０．９４、Ｒｅ（６００）／Ｒｅ（５５０）＝１．０５、Ｒｅ（６５０）／Ｒｅ（５５０）＝１．１０、Ｒｅ（７５０）／Ｒｅ（５５０）＝１．１５の光学特性であった。
【０１５７】
（実施例１５）
攪拌機、温度計および還流冷却器を備えた反応槽に、メチルメタクリレート５００部、プロピレングリコールモノメチルエーテルアセテート１４３０部を混合し溶解させ、その後、７０℃に昇温させた。その後重合開始剤（アゾビスイソブチロニトリル）２．２３部を添加し、７０℃で攪拌し、バインダーポリマーを含有する溶液を得た。得られた溶液（バインダーポリマー）７．０部に、式（ＶＩ−２）で表されるモノマー［モノマー（ＶＩ）］（Ａ−ＢＰＥＦ、新中村化学工業（株）製）０．３部、Ａ−ＬＥＮ−１０［化合物（Ｄ）］４．７部、光重合開始剤（３）（イルガキュア１８４、チバ・ジャパン（株）製）０．１部、ポリエーテル変性シリコンオイルＳＨ８４００（トーレシリコーン（株）製）０．０５部を混合溶解したのち、得られた溶液を、ポリエチレンテレフタレート製の離型フィルム上に、３００μｍのギャップのアプリケーターで塗布、１００℃で３０分乾燥し、ＵＶ照射（コンベア型ＵＶ露光装置：高圧水銀ランプ：１回の照射当たり２００ｍＪ／ｃｍ２：３６５ｎｍ）を１回行った後、さらに温度調節オートグラフ延伸機を使用して１．８倍延伸し光学フィルムを得た。得られた光学フィルムを、４５０ｎｍから７５０ｎｍの波長範囲において、自動複屈折計（ＫＯＢＲＡ−ＷＲ、王子計測機器（株）製）を用いて波長分散特性を測定した。該光学フィルムは、フィルム厚：７９μｍ、正の複屈折性で、Ｒｅ（５５０）＝１３２ｎｍ、Ｒｅ（４５０）／Ｒｅ（５５０）＝０．８４、Ｒｅ（５００）／Ｒｅ（５５０）＝０．９２、Ｒｅ（６００）／Ｒｅ（５５０）＝１．０７、Ｒｅ（６５０）／Ｒｅ（５５０）＝１．１３、Ｒｅ（７５０）／Ｒｅ（５５０）＝１．１８の光学特性であった。
【０１５８】
0005151942.tif 000046
【０１５９】
（実施例１６）
Ａ−ＢＰＥＦ［モノマー（ＶＩ）］１部、Ａ−ＬＥＮ−１０［化合物（Ｄ）］１９部、光重合開始剤（３）（イルガキュア１８４、チバ・ジャパン（株）製）０．２部、プロピレングリコールモノメチルエーテルアセテート１０部、メガファック（商品名）Ｆ４７５（大日本インキ化学工業（株）製）０．５部を混合溶解したのち、得られた溶液を、ポリエチレンテレフタレート製の離型フィルム上に、３００μｍのギャップのアプリケーターで塗布し、ＵＶ照射（コンベア型ＵＶ露光装置：高圧水銀ランプ：１回の照射当たり２００ｍＪ／ｃｍ２：３６５ｎｍ）を１回行う以外には、実施例１５と同様にして光学フィルムを得た。該光学フィルムは、フィルム厚：４１μｍ、正の複屈折性で、Ｒｅ（５５０）＝１２８ｎｍ、Ｒｅ（４５０）／Ｒｅ（５５０）＝０．８５、Ｒｅ（５００）／Ｒｅ（５５０）＝０．９３、Ｒｅ（６００）／Ｒｅ（５５０）＝１．０６、Ｒｅ（６５０）／Ｒｅ（５５０）＝１．１１、Ｒｅ（７５０）／Ｒｅ（５５０）＝１．１６の光学特性であった。
【産業上の利用可能性】
【０１６０】
本発明の光学フィルムによれば、広い波長域で一様の偏光変換が可能である。